(57)【特許請求の範囲】
【請求項１】
対象物を照らして対象物を見えるようにするためのＬＥＤ照明装置の照明カバーに用いられるＬＥＤ照明カバー用光拡散体であって、
基材樹脂、光拡散剤、及び５００〜６００ｎｍの波長領域の光を少なくとも一部吸収する色素を含み、
前記ＬＥＤ照明カバー用光拡散体は、波長４４０〜４６０ｎｍの範囲に分光放射輝度の第１のピークを有し、波長５４５〜５７５ｎｍの範囲に分光放射輝度の第２のピークを有する白色ＬＥＤを測定用光源として使用し、前記白色ＬＥＤを覆うように前記ＬＥＤ照明カバー用光拡散体を配置して分光放射輝度を測定したときに、波長５５０ｎｍにおける分光放射輝度を１としたときの波長４５０ｎｍにおける分光放射輝度の相対値が１．６０〜１５の範囲内となるものであることを特徴とするＬＥＤ照明カバー用光拡散体。
【請求項２】
前記白色ＬＥＤを覆うように前記ＬＥＤ照明カバー用光拡散体を配置して分光放射輝度を測定したときに、波長５５０ｎｍにおける分光放射輝度を１としたときの波長６５０ｎｍにおける分光放射輝度の相対値が０．６〜２０の範囲内となるものであることを特徴とする請求項１に記載のＬＥＤ照明カバー用光拡散体。
【請求項３】
前記色素が、５５０〜６００ｎｍの波長領域に最大吸収ピークを有する色素であり、
前記光拡散剤の量が、基材樹脂１００重量部に対して０．１〜５重量部の範囲内であり、
前記色素の量が、基材樹脂１００重量部に対して０．１〜１０重量ｐｐｍの範囲内であることを特徴とする請求項１又は２に記載のＬＥＤ照明カバー用光拡散体。
【請求項４】
基材樹脂及び光拡散剤を含む第１の樹脂層と、
基材樹脂及び５００〜６００ｎｍの波長領域の光を少なくとも一部吸収する色素を含む第２の樹脂層とを含む多層構造であることを特徴とする請求項１〜３のいずれか１項に記載のＬＥＤ照明カバー用光拡散体。
【請求項５】
前記多層構造は、第１の樹脂層と第２の樹脂層との間に、第１の樹脂層及び第２の樹脂層と異なる屈折率を有する少なくとも１つの他の層をさらに有することを特徴とする請求項４に記載のＬＥＤ照明カバー用光拡散体。
【請求項６】
前記基材樹脂が、ポリカーボネート系樹脂であり、
前記光拡散剤が、シリコーン系樹脂粒子を含むことを特徴とする請求項１〜５のいずれか１項に記載のＬＥＤ照明カバー用光拡散体。
【請求項７】
前記の５００〜６００ｎｍの波長領域の光を少なくとも一部吸収する色素が、染料であることを特徴とする請求項１〜６のいずれか１項に記載のＬＥＤ照明カバー用光拡散体。
【請求項８】
波長５５０ｎｍの光の吸収率が、２０〜９０％の範囲内であることを特徴とする請求項１〜７のいずれか１項に記載のＬＥＤ照明カバー用光拡散体。
【請求項９】
白色ＬＥＤを光源とするＬＥＤ照明装置のＬＥＤ照明カバーに用いられることを特徴とする請求項１〜８のいずれか１項に記載のＬＥＤ照明カバー用光拡散体。
【請求項１０】
食品又は展示物を照らすＬＥＤ照明装置のＬＥＤ照明カバーに用いられることを特徴とする請求項１〜９のいずれか１項に記載のＬＥＤ照明カバー用光拡散体。
【請求項１１】
対象物を照らして対象物を見えるようにするためのＬＥＤ照明装置の照明カバーに用いられるＬＥＤ照明カバー用光拡散体であって、
基材樹脂１００重量部と、
光拡散剤０．１〜５重量部と、
５５０〜６００ｎｍの波長領域に最大吸収ピークを有する色素０．１〜１０重量ｐｐｍとを含むことを特徴とするＬＥＤ照明カバー用光拡散体。
【請求項１２】
請求項１〜１１のいずれか１項に記載のＬＥＤ照明カバー用光拡散体を備えることを特徴とするＬＥＤ照明装置。
【請求項１３】
対象物を照らして対象物を見えるようにするためのＬＥＤ照明装置であって、
ＬＥＤと、
基材樹脂、光拡散剤、及び５００〜６００ｎｍの波長領域の光を少なくとも一部吸収する色素を含むＬＥＤ照明カバーとを備えるＬＥＤ照明装置であって、
前記ＬＥＤ照明装置は、波長５５０ｎｍにおける分光放射輝度を１としたときの波長４５０ｎｍにおける分光放射輝度の相対値が１．６０〜１５の範囲内であることを特徴とするＬＥＤ照明装置。
【発明の詳細な説明】
【技術分野】
【０００１】
本発明は、対象物を照らして対象物を見えるようにするためのＬＥＤ（発光ダイオード）光源を備えるＬＥＤ照明装置（例えば、ＬＥＤ電球（電球型ＬＥＤ照明装置）、直管型ＬＥＤ照明装置、ＬＥＤデスクスタンド（ＬＥＤデスクスタンドライト）、ＬＥＤシーリングライト等）のＬＥＤ照明カバーに使用され、ＬＥＤ光源からの光を拡散させるＬＥＤ照明カバー用光拡散体及びその用途（ＬＥＤ照明装置）に関するものである。
【背景技術】
【０００２】
近年、照明分野では、電力料金の高騰により、省電力化など効率化が求められており、急速にＬＥＤ光源を使用した照明装置（ＬＥＤ照明装置）が普及している。【０００３】
ＬＥＤ光源は指向性が強いため、ＬＥＤ光源を備えるＬＥＤ照明には、眩しさの低減などの目的で、ＬＥＤ光源を囲むＬＥＤ照明カバーとして、ＬＥＤ光源からの光を拡散させる光拡散機能を有する半透明のＬＥＤ照明カバー用光拡散体が用いられている。【０００４】
従来、ＬＥＤ照明カバー用光拡散体としては、アクリル系樹脂やポリカーボネート系樹脂等の透明な熱可塑性樹脂に対して、炭酸カルシウム粒子、硫酸バリウム粒子等の透明無機粒子、又は架橋アクリル系樹脂粒子、架橋アクリル−スチレン共重合体粒子、ポリスチレン系粒子等の透明樹脂粒子が配合されたＬＥＤ照明カバー用光拡散体が知られている。【０００５】
また、ＬＥＤ照明カバーとして、染料を添加することで波長特性を調整したものが知られている。例えば、特許文献１には、透光性樹脂に赤色系染料及び黄色系染料を配合して構成され、波長６００ｎｍ以上の光を９０％透過しながら、波長４５０ｎｍ〜４８５ｎｍの光を減少させるＬＥＤ照明光フィルタが記載されている。このＬＥＤ照明光フィルタによれば、ＬＥＤ照明光を白色に維持しつつ、ＬＥＤ照明光に含まれるＲ（レッド）・Ｇ（グリーン）・Ｂ（ブルー）の光のうち、ブルーライト（Ｂの光）のみを減衰させることができる。【０００６】
また、特許文献２には、樹脂９８〜９９．９８９重量部に対して、最大吸収波長が５００ｎｍ以下であるオレンジ色系染料及び／又は黄色系染料を０．０１〜１重量部を添加することで、波長５５５〜８００ｎｍの光の透過率を８０％以上に維持しながら、吸収限界波長を４７０〜５３０ｎｍとしたＬＥＤ照明カバーが記載されている。
【先行技術文献】
【特許文献】
【０００７】
【特許文献１】特開２０１４−１７００８２号公報
【特許文献２】特開２０１０−１７０８６６号公報
【発明の概要】
【発明が解決しようとする課題】
【０００８】
ところで、オフィスや家庭で使用されている汎用ＬＥＤチップである白色ＬＥＤ光源の光は、波長５５０ｎｍ付近の黄色光を多く含んでいる。照明装置によって対象物を照らす際に、照明装置からの光に含まれる５５０ｎｍ付近の黄色光は、対象物の色味（赤色や緑色等）をくすんだものにする。そのため、対象物が食品（特に生鮮食品）や展示品（例えば美術品）等である場合には、対象物をより鮮やかに映し出し、対象物の色彩を強調して見せたいという要望がある。【０００９】
対象物を照らした際に対象物の色味を強調することで対象物を色鮮やかに見せる高彩色ＬＥＤ光源も知られているが、そのようなＬＥＤ光源は、高価であり、また、対象物の色味の強調がＬＥＤチップの構造に依存するために、対象物の色味の強調は、限られた度合いに留まり、さらなる色味の強調は困難である。【００１０】
特許文献１及び２のＬＥＤ照明カバーは、波長４５０ｎｍ〜４８５ｎｍのブルーライト、又は波長５３０ｎｍ以下の光（青色光及び緑色光）を選択的に減少させるものであり、他の色の光に対して相対的に波長５５０ｎｍ付近の黄色光を減少させるものではない。そのため、特許文献１及び２のＬＥＤ照明カバーでは、５５０ｎｍ付近の黄色光を減少させることによる対象物の色味の強調は達成できない。【００１１】
本発明は、上記の課題に鑑みなされたものであり、その目的は、対象物を照らした際に対象物をくすんで見せる成分である５５０ｎｍ付近の黄色光を低減することで、対象物のコントラストを明確とし対象物の色彩を強調できるＬＥＤ照明カバー用光拡散体及びそれを用いたＬＥＤ照明装置を提供することにある。
【課題を解決するための手段】
【００１２】
本発明の第１の態様に係るＬＥＤ照明カバー用光拡散体は、前記の課題を解決するために、対象物を照らして対象物を見えるようにするためのＬＥＤ照明装置の照明カバーに用いられるＬＥＤ照明カバー用光拡散体であって、基材樹脂、光拡散剤、及び５００〜６００ｎｍの波長領域の光を少なくとも一部吸収する色素を含み、前記ＬＥＤ照明カバー用光拡散体は、波長４４０〜４６０ｎｍの範囲に分光放射輝度の第１のピークを有し、波長５４５〜５７５ｎｍの範囲に分光放射輝度の第２のピークを有する白色ＬＥＤを測定用光源として使用し、前記白色ＬＥＤを覆うように前記ＬＥＤ照明カバー用光拡散体を配置して分光放射輝度を測定したときに、波長５５０ｎｍにおける分光放射輝度を１としたときの波長４５０ｎｍにおける分光放射輝度の相対値が１．６０〜１５の範囲内となるものであることを特徴としている。【００１３】
本発明の第２の態様に係るＬＥＤ照明カバー用光拡散体は、前記の課題を解決するために、対象物を照らして対象物を見えるようにするためのＬＥＤ照明装置の照明カバーに用いられるＬＥＤ照明カバー用光拡散体であって、基材樹脂１００重量部と、光拡散剤０．１〜５重量部と、５５０〜６００ｎｍの波長領域に最大吸収ピークを有する色素０．１〜１０重量ｐｐｍとを含むことを特徴としている。【００１４】
本発明の第１の態様に係るＬＥＤ照明装置は、前記の本発明の第１又は第２の態様に係るＬＥＤ照明カバー用光拡散体を備えることを特徴としている。【００１５】
本発明の第２の態様に係るＬＥＤ照明装置は、対象物を照らして対象物を見えるようにするためのＬＥＤ照明装置であって、ＬＥＤと、基材樹脂、光拡散剤、及び５００〜６００ｎｍの波長領域の光を少なくとも一部吸収する色素を含むＬＥＤ照明カバーとを備えるＬＥＤ照明装置であって、前記ＬＥＤ照明装置は、波長４５０ｎｍにおける分光放射輝度が波長５５０ｎｍにおける分光放射輝度に比べて高く、かつ、波長４５０ｎｍにおける分光放射輝度と波長５５０ｎｍにおける分光放射輝度との差が０．０５〜０．３Ｗ・ｓｒ−１ｍ−２ｎｍ−１の範囲内であることを特徴としている。【００１６】
前記各構成によれば、ＬＥＤ照明装置の波長５５０ｎｍの分光放射輝度をＬＥＤ照明装置の波長４５０ｎｍの分光放射輝度に対して相対的に低減できるので、対象物を照らした際に対象物をくすんで見せる成分である５５０ｎｍ付近の黄色光を、３原色の１つである波長４５０ｎｍ付近の青色光に対して相対的に低減できる。それゆえ、対象物のコントラストを明確にし対象物の色彩を強調できる。例えば、対象物が精肉等のような赤色の部分が多い物であれば、赤色を強調して新鮮に見せることができ、対象物が野菜等のような緑色や赤色の部分が多い物であれば、緑色や赤色を強調して新鮮に見せることができる。【００１７】
また、本発明の第１及び第２の態様に係るＬＥＤ照明カバー用光拡散体は、光拡散剤を含むので、ＬＥＤ光源からの光を拡散させることができ、その結果として、ＬＥＤ照明装置に使用したときに、ＬＥＤ光源（例えばＬＥＤチップ）の粒感を低減又は消失させると共に眩しさを低減させたＬＥＤ照明装置を実現することができる。【００１８】
また、本発明の第１及び第２の態様に係るＬＥＤ照明装置は、光拡散剤を含むＬＥＤ照明カバー用光拡散体を備えるので、ＬＥＤ光源（例えばＬＥＤチップ）の粒感を低減又は消失させると共に眩しさを低減させることができる。
【発明の効果】
【００１９】
本発明によれば、対象物を照らした際に対象物をくすんで見せる成分である５５０ｎｍ付近の黄色光を低減することで、対象物のコントラストを明確とし対象物の色彩を強調できるＬＥＤ照明カバー用光拡散体及びそれを用いたＬＥＤ照明装置を提供できる。
【図面の簡単な説明】
【００２０】
【図１】本発明の一実施形態に係る１層構造のＬＥＤ照明カバー用光拡散体を示す斜視図である。
【図２】本発明の他の実施形態に係る３層構造のＬＥＤ照明カバー用光拡散体を示す斜視図である。
【図３】本発明のさらに他の実施形態に係る３層構造のＬＥＤ照明カバー用光拡散体を示す斜視図である。
【図４】本発明のさらに他の実施形態に係る３層構造のＬＥＤ照明カバー用光拡散体を示す斜視図である。
【図５】実施例１のＬＥＤ照明装置について測定された分光放射輝度を、白色ＬＥＤ及び高彩色ＬＥＤのそれぞれを覆うように色素を含まないＬＥＤ照明カバー用光拡散体を配置してなるＬＥＤ照明装置について測定された分光放射輝度と共に示すグラフである。
【図６】実施例２のＬＥＤ照明装置について測定された分光放射輝度を、白色ＬＥＤ及び高彩色ＬＥＤのそれぞれを覆うように色素を含まないＬＥＤ照明カバー用光拡散体を配置してなるＬＥＤ照明装置について測定された分光放射輝度と共に示すグラフである。
【図７】実施例３のＬＥＤ照明装置について測定された分光放射輝度を、白色ＬＥＤ及び高彩色ＬＥＤのそれぞれを覆うように色素を含まないＬＥＤ照明カバー用光拡散体を配置してなるＬＥＤ照明装置について測定された分光放射輝度と共に示すグラフである。
【図８】白色ＬＥＤについて測定された分光放射輝度を、白色ＬＥＤを覆うように色素を含まないＬＥＤ照明カバー用光拡散体を配置してなるＬＥＤ照明装置について測定された分光放射輝度と共に示すグラフである。
【発明を実施するための形態】
【００２１】
以下、本発明について詳細に説明する。
【００２２】
〔ＬＥＤ照明カバー用光拡散体〕
本発明の第１の態様に係るＬＥＤ照明カバー用光拡散体は、対象物を照らして対象物を見えるようにするためのＬＥＤ照明装置の照明カバーに用いられるＬＥＤ照明カバー用光拡散体であって、基材樹脂、光拡散剤、及び５００〜６００ｎｍの波長領域の光を少なくとも一部吸収する色素を含み、前記ＬＥＤ照明カバー用光拡散体は、波長４４０〜４６０ｎｍの範囲に分光放射輝度の第１のピークを有し、波長５４５〜５７５ｎｍの範囲に分光放射輝度の第２のピークを有する白色ＬＥＤを測定用光源として使用し、前記白色ＬＥＤを覆うように前記ＬＥＤ照明カバー用光拡散体を配置して分光放射輝度（前記白色ＬＥＤを覆うＬＥＤ照明カバーとして前記ＬＥＤ照明カバー用光拡散体を使用して作製したＬＥＤ照明装置の分光放射輝度）を測定したときに、波長５５０ｎｍにおける分光放射輝度を１としたときの波長４５０ｎｍにおける分光放射輝度の相対値が１．６０〜１５の範囲内となるものである。
【００２３】
本発明の第２の態様に係るＬＥＤ照明カバー用光拡散体は、対象物を照らして対象物を見えるようにするためのＬＥＤ照明装置の照明カバーに用いられるＬＥＤ照明カバー用光拡散体であって、基材樹脂１００重量部と、光拡散剤０．１〜５重量部と、５５０〜６００ｎｍの波長領域に最大吸収ピークを有する色素０．１〜１０重量ｐｐｍとを含んでいる。
【００２４】
本発明の第３の態様に係るＬＥＤ照明カバー用光拡散体は、対象物を照らして対象物を見えるようにするためのＬＥＤ照明装置の照明カバーに用いられるＬＥＤ照明カバー用光拡散体であって、基材樹脂、光拡散剤、及び５００〜６００ｎｍの波長領域の光を少なくとも一部吸収する色素を含み、前記ＬＥＤ照明カバー用光拡散体は、波長４４０〜４６０ｎｍの範囲に分光放射輝度の第１のピークを有し、波長５４５〜５７５ｎｍの範囲に分光放射輝度の第２のピークを有する白色ＬＥＤを測定用光源として使用し、前記白色ＬＥＤを覆うように前記ＬＥＤ照明カバー用光拡散体を配置して分光放射輝度を測定したときに、波長４５０ｎｍにおける分光放射輝度が波長５５０ｎｍにおける分光放射輝度に比べて高く、かつ、波長４５０ｎｍにおける分光放射輝度と波長５５０ｎｍにおける分光放射輝度との差が０．０５〜０．３Ｗ・ｓｒ−１ｍ−２ｎｍ−１の範囲内となるものである。
【００２５】
前記ＬＥＤ照明カバー用光拡散体は、波長４４０〜４６０ｎｍの範囲に分光放射輝度の第１のピークを有し、波長５４５〜５７５ｎｍの範囲に分光放射輝度の第２のピークを有する白色ＬＥＤを測定用光源として使用し、前記白色ＬＥＤを覆うように前記ＬＥＤ照明カバー用光拡散体を配置して分光放射輝度を測定したときに、波長５５０ｎｍにおける分光放射輝度を１としたときの波長４５０ｎｍにおける分光放射輝度の相対値が、１．６０〜１３の範囲内となることがより好ましく、１．６０〜１１の範囲内となることがさらに好ましい。
【００２６】
前記ＬＥＤ照明カバー用光拡散体は、波長４４０〜４６０ｎｍの範囲に分光放射輝度の第１のピークを有し、波長５４５〜５７５ｎｍの範囲に分光放射輝度の第２のピークを有する白色ＬＥＤを測定用光源として使用し、前記白色ＬＥＤを覆うように前記ＬＥＤ照明カバー用光拡散体を配置して分光放射輝度を測定したときに、波長５５０ｎｍにおける分光放射輝度を１としたときの波長６５０ｎｍにおける分光放射輝度の相対値が、０．６〜２０の範囲内となることが好ましく、０．６〜１８の範囲内となることがより好ましく、０．６〜１６の範囲内となることがさらに好ましい。
【００２７】
前記ＬＥＤ照明カバー用光拡散体は、波長４４０〜４６０ｎｍの範囲に分光放射輝度の第１のピークを有し、波長５４５〜５７５ｎｍの範囲に分光放射輝度の第２のピークを有する白色ＬＥＤを測定用光源として使用し、前記白色ＬＥＤを覆うように前記ＬＥＤ照明カバー用光拡散体を配置して分光放射輝度を測定したときに、波長４５０ｎｍにおける分光放射輝度から波長５５０ｎｍにおける分光放射輝度を引いた値が、０．１４〜０．３Ｗ・ｓｒ−１ｍ−２ｎｍ−１の範囲内となることがより好ましく、０．１６〜０．３Ｗ・ｓｒ−１ｍ−２ｎｍ−１の範囲内となることがさらに好ましい。
【００２８】
前記ＬＥＤ照明カバー用光拡散体は、波長４４０〜４６０ｎｍの範囲に分光放射輝度の第１のピークを有し、波長５４５〜５７５ｎｍの範囲に分光放射輝度の第２のピークを有する白色ＬＥＤを測定用光源として使用し、前記白色ＬＥＤを覆うように前記ＬＥＤ照明カバー用光拡散体を配置して分光放射輝度を測定したときに、波長６５０ｎｍにおける分光放射輝度から波長５５０ｎｍにおける分光放射輝度を引いた値が、−０．１５〜０．３Ｗ・ｓｒ−１ｍ−２ｎｍ−１の範囲内となることが好ましく、−０．１〜０．１Ｗ・ｓｒ−１ｍ−２ｎｍ−１の範囲内となることがより好ましい。
【００２９】
前記ＬＥＤ照明カバー用光拡散体は、波長５５０ｎｍの光の吸収率が、２０〜９０％の範囲内であることが好ましく、２５〜８５％の範囲内であることがより好ましい。これにより、５５０ｎｍ付近の黄色光を適度に低減できるので、対象物のコントラストを明確とし対象物の色彩を強調できる。
【００３０】
前記ＬＥＤ照明カバー用光拡散体は、本発明の効果を発現する条件であれば、その形状及び厚みに特に制限はないが、０．５〜５ｍｍの範囲内の厚みを有する光拡散板（板状のＬＥＤ照明カバー用光拡散体）であることが好ましい。ＬＥＤ照明装置の軽量化が望まれていることから、前記光拡散板の厚み（板厚）は０．７〜３ｍｍの範囲内であることがより好ましい。
【００３１】
前記ＬＥＤ照明カバー用光拡散体の大きさ及び形状は、特に制限されず、例えば、ＬＥＤ電球、直管型ＬＥＤ照明装置、ＬＥＤデスクスタンド、ＬＥＤシーリングライト等のＬＥＤ照明装置の発光部（ＬＥＤ照明カバー以外の部分）の大きさ及び形状に合わせればよい。
【００３２】
前記ＬＥＤ照明カバー用光拡散体は、蛍光管型ＬＥＤ照明装置に使用される円筒形状又は部分円筒形状のＬＥＤ照明カバー用光拡散体であってもよく、電球形状のＬＥＤ照明カバー用光拡散体であってもよい。
【００３３】
なお、電球形状のＬＥＤ照明カバー用光拡散体とは、シェードと組み合わせて使用される半球形状のＬＥＤ照明カバー用光拡散体、裸電球として用いられる洋梨形状のＬＥＤ照明カバー用光拡散体、シャンデリア電球として用いられる蝋燭の炎の形に類似した形状のＬＥＤ照明カバー用光拡散体、又はこれらに類似の形状のＬＥＤ照明カバー用光拡散体である。
【００３４】
また、円筒形状又は部分円筒形状のＬＥＤ照明カバー用光拡散体とは、円柱形状のＬＥＤ照明装置をＬＥＤ照明装置本体と共に構成する円筒形状のＬＥＤ照明カバー用光拡散体、円柱形状のＬＥＤ照明装置を半円筒形状のＬＥＤ照明装置本体と共に構成する半円筒形状のＬＥＤ照明カバー用光拡散体などである。
【００３５】
前記ＬＥＤ照明カバー用光拡散体は、１層構造であってもよいが、基材樹脂及び光拡散剤を含む第１の樹脂層と、基材樹脂及び５００〜６００ｎｍの波長領域の光を少なくとも一部吸収する色素を含む第２の樹脂層とを含む多層構造であることがより好ましい。これにより、第２の樹脂層の色が光拡散性の第１の樹脂層を通して目に見えるために白っぽく見え、１層構造の場合と比較して色素による色付きが目立たなくなる。前記多層構造は、第１の樹脂層と第２の樹脂層との間に、第１の樹脂層及び第２の樹脂層と異なる屈折率を有する少なくとも１つの他の層（例えば空気層）をさらに有することが特に好ましい。これにより、第２の樹脂層の色が、両面で光を屈折させる他の層を通して目に見えるために、色素による色付きがさらに目立たなくなる。
【００３６】
１層構造のＬＥＤ照明カバー用光拡散体の一実施形態を図１に示す。図１に示すように、このＬＥＤ照明カバー用光拡散体は、１層構造の円筒形状のＬＥＤ照明カバー用光拡散体１である。ＬＥＤ照明カバー用光拡散体１は、基材樹脂と、光拡散剤と、５００〜６００ｎｍの波長領域の光を少なくとも一部吸収する色素とを含んでいる。
【００３７】
３層構造のＬＥＤ照明カバー用光拡散体の一実施形態を図２に示す。図２に示すように、このＬＥＤ照明カバー用光拡散体は、部分円筒形状の第１の光拡散部（第１の樹脂層）２と、円筒形状の第２の光拡散部（第２の樹脂層）３とで構成されている。第１の光拡散部２は、基材樹脂及び光拡散剤を含み、第２の光拡散部３の外側に被せられるようになっている。そして、第１の光拡散部２は、その部分円筒形状の中心線に向かう方向に伸びる畝状突起２ａを有しており、それゆえに第２の光拡散部３の外側に被せられたときに第２の光拡散部３との間に空気層（第１の樹脂層及び第２の樹脂層と異なる屈折率を有する少なくとも１つの他の層）を形成する。第２の光拡散部３は、基材樹脂及び５００〜６００ｎｍの波長領域の光を少なくとも一部吸収する色素を含んでいる。
【００３８】
３層構造のＬＥＤ照明カバー用光拡散体の他の実施形態を図３に示す。図３に示すように、このＬＥＤ照明カバー用光拡散体は、円筒形状の第１の光拡散部（第１の樹脂層）４と、第１の光拡散部４内に挿入された平板形状の第２の光拡散部（第２の樹脂層）５とで構成されており、第１の光拡散部４と第２の光拡散部５との間に空気層（第１の樹脂層及び第２の樹脂層と異なる屈折率を有する少なくとも１つの他の層）が形成されている。第１の光拡散部４は、基材樹脂及び光拡散剤を含んでいる。第２の光拡散部５は、基材樹脂及び５００〜６００ｎｍの波長領域の光を少なくとも一部吸収する色素を含んでいる。
【００３９】
３層構造のＬＥＤ照明カバー用光拡散体のさらに他の実施形態を図４に示す。図４に示すように、このＬＥＤ照明カバー用光拡散体は、円筒形状の第１の光拡散部（第１の樹脂層）６と、第１の光拡散部６の内径より小さい外径を有する円筒形状の第２の光拡散部（第２の樹脂層）７とで構成されている。第２の光拡散部７は、第１の光拡散部内に挿入されて、第１の光拡散部６と第２の光拡散部７との間に空気層（第１の樹脂層及び第２の樹脂層と異なる屈折率を有する少なくとも１つの他の層）を形成するようになっている。第１の光拡散部６は、基材樹脂及び光拡散剤を含んでいる。第２の光拡散部７は、基材樹脂及び５００〜６００ｎｍの波長領域の光を少なくとも一部吸収する色素を含んでいる。なお、上述した各実施形態の３層構造のＬＥＤ照明カバー用光拡散体において、空気層を、第１の樹脂層及び第２の樹脂層と異なる屈折率を有する少なくとも１つの他の樹脂層に置き換えてもよい。
【００４０】
〔色素〕
本発明の第１及び第３の態様に係るＬＥＤ照明カバー用光拡散体における色素は、５００〜６００ｎｍの波長領域の光を少なくとも一部吸収する色素であればよいが、５００〜６００ｎｍに吸収ピークを有する色素であることが好ましく、また、赤色色素及び紫色色素の少なくとも一方であることが好ましく、５００〜６００ｎｍに吸収ピークを有する赤色色素及び５００〜６００ｎｍに吸収ピークを有する紫色色素の少なくとも一方であることが特に好ましい。本発明の第１及び第３の態様に係るＬＥＤ照明カバー用光拡散体における色素は、６５０〜７５０ｎｍの波長領域に吸収領域を有しない色素であることが好ましい。本発明の第１及び第３の態様に係るＬＥＤ照明カバー用光拡散体における色素は、５５０〜６００ｎｍの波長領域に最大吸収ピークを有する色素であることが特に好ましい。
【００４１】
本発明の第２の態様に係るＬＥＤ照明カバー用光拡散体における色素は、５５０〜６００ｎｍの波長領域に最大吸収ピークを有する色素であればよいが、赤色色素及び紫色色素の少なくとも一方であることが好ましい。
【００４２】
前記色素としては、染料を用いても顔料を用いてもよいが、ＬＥＤ照明カバー用光拡散体の光透過率をより高くすることができることから、染料を用いることが好ましい。
【００４３】
５５０〜６００ｎｍの波長領域に最大吸収ピークを有する色素としては、例えば、Ｃ．Ｉ．Ｓｏｌｖｅｎｔ  Ｒｅｄ  １１１  、Ｃ．Ｉ．  Ｓｏｌｖｅｎｔ  Ｒｅｄ  １３５、Ｃ．Ｉ．Ｓｏｌｖｅｎｔ  ２０７、Ｃ．Ｉ．ｓｏｌｖｅｎｔ  Ｒｅｄ  ５２、Ｃ．Ｉ．  Ｓｏｌｖｅｎｔ  Ｒｅｄ  １７９、Ｃ．Ｉ．Ｓｏｌｖｅｎｔ  Ｒｅｄ  １６８、Ｃ．Ｉ．Ｄｉｓｐｅｒｓｅ  Ｒｅｄ  ６０、Ｃ．Ｉ．Ｄｉｓｐｅｒｅ  Ｒｅｄ  ２２等の赤色染料：Ｃ．Ｉ．  Ｓｏｌｖｅｎｔ  Ｖｉｏｌｅｔ  ３６、Ｃ．Ｉ．Ｓｏｌｖｅｎｔ  Ｖｉｏｌｅｔ１３、Ｃ．Ｉ．Ｄｉｓｐｅｒｓｅ  Ｖｉｏｌｅｔ  ２８等の紫色染料等が挙げられる。これら色素は、６５０〜７５０ｎｍの波長領域に吸収領域を有しない染料である。これら色素は、１種を用いてもよく２種以上を併用してもよい。
【００４４】
本発明の第１及び第３の態様に係るＬＥＤ照明カバー用光拡散体における色素の含有量は、０．１〜１０重量ｐｐｍの範囲内であることが好ましい。本発明の第２の態様に係るＬＥＤ照明カバー用光拡散体における色素の含有量は、０．１〜１０重量ｐｐｍの範囲内である。色素の含有量が０．１重量ｐｐｍ未満であると、前記ＬＥＤ照明カバー用光拡散体による５５０ｎｍ付近の黄色光の低減効果が不十分となるおそれがある。色素の含有量が１０重量ｐｐｍを超えると、前記ＬＥＤ照明カバー用光拡散体の着色の濃度が高くなりすぎて、前記ＬＥＤ照明カバー用光拡散体の光透過性を十分なレベルに維持できなくなるおそれがある。
【００４５】
本発明の第１及び第３の態様に係るＬＥＤ照明カバー用光拡散体は、前記色素が、５５０〜６００ｎｍの波長領域に最大吸収ピークを有する色素であり、前記光拡散剤の量が、基材樹脂１００重量部に対して０．１〜５重量部の範囲内であり、前記色素の量が、基材樹脂１００重量部に対して０．１〜１０重量ｐｐｍの範囲内であることが特に好ましい。これにより、本発明の第１及び第３の態様に係るＬＥＤ照明カバー用光拡散体に要求される分光放射輝度特性を容易に実現できる。
【００４６】
〔光拡散剤〕
前記光拡散剤としては、透明粒子が好適である。前記透明粒子は、光透過性を有する粒子であればよい。前記透明粒子は、均一な屈折率を有する粒子（例えば、単一の材質からなる粒子や、同一の屈折率を有するコア及びシェルからなるコア・シェル型粒子）であってもよいし、屈折率が異なる複数の部分から構成される粒子（例えば、異なる屈折率を有するコア及びシェルからなるコア・シェル型粒子）であってもよい。
【００４７】
前記透明粒子の体積平均粒子径は、０．３〜１０μｍの範囲内であることが好ましく、０．５〜５μｍの範囲内であることがより好ましい。前記透明粒子の体積平均粒子径を０．３μｍ以上とすることで、前記ＬＥＤ照明カバー用光拡散体の光拡散性をより高めることができる。また、前記透明粒子の体積平均粒子径を１０μｍ以下にすることで、前記ＬＥＤ照明カバー用光拡散体の光透過性を良好にすることができる。
【００４８】
また、前記透明粒子の粒子径の変動係数は、３０％以下であることが好ましい。前記透明粒子の粒子径の変動係数が３０％を超えると、ＬＥＤ照明カバー用光拡散体に良好な光拡散性を発現させるための粒子径の範囲内に収まる透明粒子の数が少なくなり、良好な光拡散性のＬＥＤ照明カバー用光拡散体を得にくくなる。
【００４９】
前記光拡散剤の材質（透明粒子を構成する物質）としては、例えば、架橋（メタ）アクリル系樹脂、架橋スチレン系樹脂、ポリウレタン系樹脂、ポリエステル系樹脂、シリコーン系樹脂、フッ素系樹脂、これらの共重合体等の合成樹脂；シリカ、炭酸カルシウム、硫酸バリウム等の無機物等が挙げられる。これらの材質のうち、合成樹脂が好適であり、架橋（メタ）アクリル系樹脂、架橋スチレン系樹脂、及びこれらの共重合体（架橋（メタ）アクリル−スチレン共重合体）、並びにシリコーン系樹脂がさらに好適であり、シリコーン系樹脂が最も好適である。すなわち、前記光拡散剤は、シリコーン系樹脂粒子を含むことが好ましい。前記光拡散剤がシリコーン系樹脂粒子を含む場合、前記光拡散剤が（メタ）アクリル−スチレン共重合体粒子をさらに含むことが好ましい。これにより、特に前記基材樹脂がポリカーボネート系樹脂である場合に、前記基材樹脂との屈折率差が少ない（メタ）アクリル−スチレン共重合体粒子を光拡散剤として併用することで、適度な光拡散性をＬＥＤ照明カバー用光拡散体に付与してＬＥＤチップによる粒光感を消し、かつ、光拡散剤の添加によるＬＥＤ照明カバー用光拡散体の光透過率の低下を抑制できる。これら透明粒子は、１種のみを用いてもよく２種以上を組み合わせて用いてもよい。なお、本明細書において、「（メタ）アクリル」はメタクリル又はアクリルを意味するものとする。また、「（メタ）アクリル−スチレン共重合体」とは、単官能（メタ）アクリル系単量体と単官能スチレン系単量体とを含む単量体混合物の重合体を意味するものとする。
【００５０】
前記光拡散剤が、架橋（メタ）アクリル系樹脂、架橋スチレン系樹脂、これらの共重合体等のような、架橋性単量体（２つ以上のエチレン性不飽和を有する化合物）を含むビニル系単量体（少なくとも１つのエチレン性不飽和を有する化合物）の重合体からなる場合、前記重合体は、架橋性単量体に由来する構造単位を、１〜５０重量％含むことが好ましく、５〜３０重量％含むことがより好ましい。前記の範囲である場合、光拡散剤中に高いレベルで３次元的な網目構造を構築することができ、その結果、光拡散性により優れたＬＥＤ照明カバー用光拡散体を実現できる。
【００５１】
前記架橋性単量体としては、例えば、メタクリル酸アリル、エチレングリコールジ（メタ）アクリレート、ジエチレングリコールジ（メタ）アクリレート、トリエチレングリコールジ（メタ）アクリレート、ノナエチレングリコールジ（メタ）アクリレート、テトラデカエチレングリコールジ（メタ）アクリレート、デカエチレングリコールジ（メタ）アクリレート、ペンタデカエチレングリコールジ（メタ）アクリレート、１，３−ブチレングリコールジ（メタ）アクリレート、１，４−ブタンジオールジ（メタ）アクリレート、１，６−ヘキサンジオールジ（メタ）アクリレート、グリセリンジ（メタ）アクリレート、トリメチロールプロパントリ（メタ）アクリレート、ペンタエリスリトールテトラ（メタ）アクリレート、フタル酸ジエチレングリコールジ（メタ）アクリレート、カプロラクトン変性ジペンタエリスルトールヘキサ（メタ）アクリレート、カプロラクトン変性ヒドロキシピバリン酸エステルネオペンチルグリコールジアクリレート、ポリエステルアクリレート、ウレタンアクリレート等の（メタ）アクリル酸エステル系多官能単量体；ジビニルベンゼン、ジビニルナフタレンおよびこれらの誘導体である芳香族ビニル系多官能単量体が挙げられる。これら架橋性単量体は２種以上を組み合わせて用いることもできる。なお、本明細書において、「（メタ）アクリレート」はメタクリレート又はアクリレートを意味するものとする。
【００５２】
前記架橋（メタ）アクリル系樹脂は、単官能（メタ）アクリル系単量体を含んでいる。上記単官能（メタ）アクリル系単量体としては、１つのアクリロイルオキシ基又はメタクリロイルオキシ基を有する化合物であれば特に限定されるものではなく、例えば、アクリル酸、アクリル酸メチル、アクリル酸エチル、アクリル酸ｎ−ブチル、アクリル酸イソブチル、アクリル酸ドデシル、アクリル酸ステアリル、アクリル酸２−エチルヘキシル、アクリル酸テトラヒドロフルフリル、メタクリル酸、メタクリル酸メチル、メタクリル酸エチル、メタクリル酸ｎ−プロピル、メタクリル酸ｎ−ブチル、メタクリル酸イソブチル、メタクリル酸ｎ−オクチル、メタクリル酸ドデシル、メタクリル酸２−エチルヘキシル、メタクリル酸ステアリル等が挙げられる。これら単官能（メタ）アクリル系単量体は、１種を単独で用いてもよく、２種以上を混合して用いてもよい。
【００５３】
前記スチレン系樹脂は、単官能スチレン系単量体を含んでいる。上記単官能スチレン系単量体としては、１つのエチレン性不飽和基を有するスチレン類であれば特に限定されるものではなく、例えば、スチレン、ｏ−メチルスチレン、ｍ−メチルスチレン、ｐ−メチルスチレン、α−メチルスチレン等が挙げられる。これら単官能スチレン系単量体は、１種を単独で用いてもよく、２種以上を混合して用いてもよい。なお、架橋（メタ）アクリル系樹脂及び架橋スチレン系樹脂の共重合体は、上記単官能（メタ）アクリル系単量体及び上記単官能スチレン系単量体を含んでいる。
【００５４】
前記光拡散剤の屈折率は、前記基材樹脂の屈折率と異なっていればよいが、前記基材樹脂の屈折率との屈折率差が０．０１〜０．２の範囲内であることが好ましく、前記基材樹脂の屈折率との屈折率差が０．０２〜０．１の範囲内であることがより好ましい。
【００５５】
前記透明粒子の形状は、特に限定されるものではないが、球状であることが好ましい。
【００５６】
前記光拡散剤は、ＬＥＤ照明カバー用光拡散体全体にわたって均一に基材樹脂中に分散させてもよく、基材樹脂の入光面側及び／又は出光面側に光拡散剤の層として設けてもよい。
【００５７】
本発明の第１及び第３の態様に係るＬＥＤ照明カバー用光拡散体における光拡散剤の含有量は、本発明の効果を発現する条件であれば特に限定されないが、基材樹脂１００重量部に対して０．５〜５．０重量部の範囲内であることが好ましい。本発明の第２の態様に係るＬＥＤ照明カバー用光拡散体における光拡散剤の含有量は、基材樹脂１００重量部に対して０．５〜５．０重量部の範囲内である。光拡散剤の含有量を０．５重量部以上にすることで、前記ＬＥＤ照明カバー用光拡散体の光拡散性をより高めることができる。また、光拡散剤の含有量を５．０重量部以下にすることで、前記ＬＥＤ照明カバー用光拡散体の光透過性を良好にすることができる。
【００５８】
〔基材樹脂〕
前記基材樹脂は、照明を実現できる程度の光透過性を有するものであれば特に限定されるものではないが、例えば、ポリカーボネート系樹脂；アセチルセルロース、ニトロセルロース、アセチルブチルセルロース、エチルセルロース、メチルセルロース等のセルロース誘導体；酢酸ビニルの単独重合体又は共重合体、塩化ビニルの単独重合体又は共重合体、塩化ビニリデンの単独重合体又は共重合体；ポリビニルホルマール、ポリビニルブチラール等のアセタール系樹脂；アクリル樹脂（ポリアクリル酸エステル）及びその共重合樹脂、メタクリル樹脂（ポリメタクリル酸エステル）及びその共重合樹脂等の（メタ）アクリル系樹脂；ポリスチレン樹脂；ポリアミド樹脂；ポリエチレンテレフタラート樹脂（以下「ＰＥＴ樹脂」と略記する）等の線状ポリエステル樹脂等が挙げられる。これらの樹脂の中では、透明性、耐熱性、衝撃強度の観点から、ポリカーボネート系樹脂、（メタ）アクリル樹脂、ＰＥＴ樹脂が好ましく、それらの中でも、耐熱性及び耐衝撃性に優れるポリカーボネート系樹脂が特に好ましい。
【００５９】
前記ＬＥＤ照明カバー用光拡散体の成形方法は、特に限定されないが、Ｔダイ押出成形によるシート成形、異形押出成形による円筒形状又は部分円筒形状への成形、射出成形やインジェクションブロー成形による電球形状への成形、シート状に成形した後で真空成形や圧空成形により円盤形状に成形する方法などが挙げられる。
【００６０】
〔ＬＥＤ照明カバー用光拡散体の用途〕
前記ＬＥＤ照明カバー用光拡散体は、白色ＬＥＤを光源とするＬＥＤ照明装置のＬＥＤ照明カバーに用いることができる。この場合、対象物の色味を強調することで対象物を色鮮やかに見せるＬＥＤ照明装置を安価に実現できる。なお、本出願書類において、「白色ＬＥＤ」とは、一般的に以下に記載するものある。白色ＬＥＤは、２色以上の光を混ぜて白色光に見せる手法をとるＬＥＤである。白色ＬＥＤの方式として主流なのは、青色ＬＥＤ＋蛍光体方式で、青色ＬＥＤの光を蛍光体に通して白色発光させる。その他の方式の白色ＬＥＤとしては、赤色、緑色、及び青色の３色のＬＥＤチップを組み合わせた白色ＬＥＤ、青色ＬＥＤと赤色蛍光剤及び緑色蛍光剤とを組み合わせた白色ＬＥＤが挙げられる。
【００６１】
また、前記ＬＥＤ照明カバー用光拡散体は、食品（特に生鮮食品、例えば、葉物野菜等の野菜、牛肉等の精肉、鮮魚等）又は展示物（例えば、美術館の展示品、博物館の展示品等）を照らすＬＥＤ照明装置のＬＥＤ照明カバーに好適に用いることができる。また、前記ＬＥＤ照明カバー用光拡散体は、他の商品、例えば、化粧品売り場に陳列された化粧品、生花等にも好適に用いることができる。
【００６２】
〔ＬＥＤ照明装置〕
本発明の第１の態様に係るＬＥＤ照明装置は、前記の本発明の第１、第２、又は第３の態様に係るＬＥＤ照明カバー用光拡散体を備えている。本発明の第１の態様に係るＬＥＤ照明装置は、白色ＬＥＤを光源として備えるものであっても、高彩色ＬＥＤを光源として備えるものであってもよい。本発明の第１の態様に係るＬＥＤ照明装置は、白色ＬＥＤを光源として備えるものである場合、対象物の色味を強調することで対象物を色鮮やかに見せるＬＥＤ照明装置を安価に実現できる。本発明の第１の態様に係るＬＥＤ照明装置は、高彩色ＬＥＤを光源として備えるものである場合、対象物の色味をさらに強調することで対象物をさらに色鮮やかに見せるＬＥＤ照明装置を実現できる。
【００６３】
本発明の第２の態様に係るＬＥＤ照明装置は、対象物を照らして対象物を見えるようにするためのＬＥＤ照明装置であって、ＬＥＤと、基材樹脂、光拡散剤、及び５００〜６００ｎｍの波長領域の光を少なくとも一部吸収する色素を含むＬＥＤ照明カバーとを備えるＬＥＤ照明装置であって、前記ＬＥＤ照明装置は、波長５５０ｎｍにおける分光放射輝度を１としたときの波長４５０ｎｍにおける分光放射輝度の相対値が１．６０〜１５の範囲内であるＬＥＤ照明装置である。これにより、対象物の色味を強調することで対象物を色鮮やかに見せるＬＥＤ照明装置を実現できる。
【００６４】
本発明の第３の態様に係るＬＥＤ照明装置は、対象物を照らして対象物を見えるようにするためのＬＥＤ照明装置であって、基材樹脂、光拡散剤、及び５００〜６００ｎｍの波長領域の光を少なくとも一部吸収する色素を含み、波長４５０ｎｍにおける分光放射輝度が波長５５０ｎｍにおける分光放射輝度に比べて高く、かつ、波長４５０ｎｍにおける分光放射輝度と波長５５０ｎｍにおける分光放射輝度との差が０．０５〜０．３Ｗ・ｓｒ−１ｍ−２ｎｍ−１の範囲内である。
【００６５】
本発明の第２及び３の態様に係るＬＥＤ照明装置を構成する各構成要素は、本発明の第１の態様に係るＬＥＤ照明装置を構成する各構成要素と同様でよいが、本発明の第２及び３の態様に係るＬＥＤ照明装置が備えるＬＥＤ照明カバー用光拡散体は、前記の本発明の第１の態様に係るＬＥＤ照明カバー用光拡散体が満たす分光放射輝度特性を有していなくてもよい。
【実施例】
【００６６】
以下、実施例及び比較例により本発明を説明するが、本発明はこれに限定されるものではない。まず、以下の実施例及び比較例における、透明粒子の体積平均粒子径及び粒子径の変動係数の測定方法、ＬＥＤ照明装置の分光放射輝度の測定方法、並びにＬＥＤ照明カバー用光拡散体の波長５５０ｎｍの光の吸収率の測定方法を説明する。【００６７】
〔透明粒子の体積平均粒子径及び粒子径の変動係数の測定方法〕
光拡散剤として使用した透明粒子の体積平均粒子径及び粒子径の変動係数の測定は、以下のようにしてコールター法により行った。【００６８】
透明粒子の体積平均粒子径は、コールターＭｕｌｔｉｓｉｚｅｒＴＭ  ３（ベックマン・コールター株式会社製測定装置）により測定する。測定は、ベックマン・コールター株式会社発行のＭｕｌｔｉｓｉｚｅｒＴＭ  ３ユーザーズマニュアルに従って校正されたアパチャーを用いて実施するものとする。【００６９】
なお、測定に用いるアパチャーは、測定する透明粒子の大きさによって、適宜選択する。Ｃｕｒｒｅｎｔ（アパチャー電流）及びＧａｉｎ（ゲイン）は、選択したアパチャーのサイズによって、適宜設定する。例えば、５０μｍのサイズを有するアパチャーを選択した場合、Ｃｕｒｒｅｎｔ（アパチャー電流）は−８００、Ｇａｉｎ（ゲイン）は４と設定する。【００７０】
測定用試料としては、透明粒子０．１ｇを０．１重量％ノニオン性界面活性剤水溶液１０ｍ１中にタッチミキサー（ヤマト科学株式会社製、「ＴＯＵＣＨＭＩＸＥＲ  ＭＴ−３１」）及び超音波洗浄器（株式会社ヴェルヴォクリーア製、「ＵＬＴＲＡＳＯＮＩＣ  ＣＬＥＡＮＥＲ  ＶＳ−１５０」）を用いて分散させ、分散液としたものを使用する。測定中はビーカー内を気泡が入らない程度に緩く攪拌しておき、透明粒子を１０万個測定した時点で測定を終了する。透明粒子の体積平均粒子径は、１０万個の粒子の体積基準の粒度分布における算術平均である。【００７１】
透明粒子の粒子径の変動係数（ＣＶ値）を、以下の数式によって算出する。
透明粒子の粒子径の変動係数＝（透明粒子の体積基準の粒度分布の標準偏差
÷透明粒子の体積平均粒子径）×１００【００７２】
〔ＬＥＤ照明装置の分光放射輝度の測定方法〕
ＬＥＤ照明装置の分光放射輝度は、以下のようにして測定した。気温２５度に設定した暗室内にＬＥＤ照明装置を設置し、ＬＥＤ照明装置の電源を入れ、２０分間発光させた後、ＬＥＤ照明装置の発光部直下１ｍの位置で、分光放射照度計を用いて分光放射輝度を測定し、ＪＩＳ  Ｃ  ７５５０「ランプ及びランプシステムの光生物的安全性」に規定の方法により分光放射輝度を算出した。【００７３】
〔白色ＬＥＤとの組合せ時のＬＥＤ照明カバー用光拡散体の分光放射輝度の測定方法〕
本発明において、白色ＬＥＤを測定用光源として使用し、前記白色ＬＥＤを覆うように前記ＬＥＤ照明カバー用光拡散体を配置したときの分光放射輝度の測定は、波長４４０〜４６０ｎｍの範囲に分光放射輝度の第１のピークを有し、波長５４５〜５７５ｎｍの範囲に分光放射輝度の第２のピークを有する白色ＬＥＤを使用し、前段の測定方法により分光放射輝度の測定を行う。【００７４】
測定用光源としては、例えば、白色ＬＥＤを備える市販の４０Ｗ型直管型ＬＥＤ照明装置（株式会社エレバム製、型番「ＦＷＫ４０ＮＳＭＳＰ５−７２Ｖ」）の本体（カバーを除いた部分）を使用することができる。この例の測定用光源（ＬＥＤ照明装置の本体）の分光放射輝度を、測定位置をＬＥＤ照明装置の発光部直下２．０ｍの位置に変えたこと以外は前段の測定方法と同様にして測定した結果を図８に実線で示す。なお、測定位置を発光部直下１ｍの位置から発光部直下２．０ｍの位置に変えても、波長５５０ｎｍにおける分光放射輝度を１としたときの波長４５０ｎｍにおける分光放射輝度の相対値、及び波長５５０ｎｍにおける分光放射輝度を１としたときの波長４５０ｎｍにおける相対値は実質的に変化しない。【００７５】
測定用光源としては、波長５５０ｎｍにおける分光放射輝度を１としたときの波長４５０ｎｍにおける分光放射輝度の相対値が１．３０〜１．５５の範囲内であり、波長５５０ｎｍにおける分光放射輝度を１としたときの波長６５０ｎｍにおける分光放射輝度の相対値が０．３０〜０．５５の範囲内である白色ＬＥＤを使用することが好ましい。【００７６】
なお、図８では、色素を含まないＬＥＤ照明カバー用光拡散体（図５〜８中では「色素無添加カバー」と表記する）を白色ＬＥＤを覆うように配置してなるＬＥＤ照明装置（比較例１のＬＥＤ照明装置）の分光放射輝度を測定した結果を破線で示している。図８から分かるように、分光放射輝度スペクトルの波形は、ＬＥＤ照明カバー用光拡散体の有無によって実質的に変化しない。【００７７】
〔ＬＥＤ照明カバー用光拡散体の波長５５０ｎｍの光の吸収率の測定方法〕
ＬＥＤ照明カバー用光拡散体の波長５５０ｎｍの光の吸収率Ａ（％）は、前段落の方法で測定された、ＬＥＤ照明カバーを取り付けたＬＥＤ照明装置の波長５５０ｎｍにおける分光放射輝度Ｒと、前段落の方法で測定された、ＬＥＤ照明カバーを取り外したＬＥＤ照明装置（ＬＥＤのみ）の波長５５０ｎｍにおける分光放射輝度Ｒ０とから、以下の式により算出した。
Ａ＝１００×（Ｒ０−Ｒ）／Ｒ０【００７８】
〔ＬＥＤ照明装置の光拡散性の評価方法〕
ＬＥＤ照明装置を目視確認し、以下の評価基準で光拡散性を評価した。
◎：ＬＥＤチップによる粒光感が確認されない。
×：ＬＥＤチップの粒光感がはっきりと確認される。【００７９】
〔ＬＥＤ照明装置の精肉色彩強調の評価方法〕
実施例・比較例のＬＥＤ照明装置で照明した精肉（牛肉、豚肉）と、白色ＬＥＤ（ブランク）で照明した精肉（牛肉、豚肉）とを並べて静置して精肉の色彩を目視確認し、以下の評価基準で精肉色彩強調を評価した。
◎：ブランクに比べ、赤身部分の赤味が向上しており、脂身部分とのコントラストがはっきりと確認できる。
○：脂身部分にも少し赤味がつき、◎に比べて赤身部分と脂身部分とのコントラストの差が小さい。
×：ブランクと比較して色味の向上が確認できない。【００８０】
〔ＬＥＤ照明装置の野菜色彩強調の評価方法〕
実施例・比較例のＬＥＤ照明装置で照明した野菜（キャベツ、トマト、ピーマン、きゅうり）の色彩と、白色ＬＥＤ（ブランク）で照明した野菜（キャベツ、トマト、ピーマン、きゅうり）の色彩とを目視確認し、以下の評価基準で野菜色彩強調を評価した。
◎：ブランクと比較して、赤、青、緑のコントラストがはっきりと確認できる。
○：赤、青、緑のコントラストの差が、◎に比べて小さい。
×：ブランクと比較して、コントラストの差異が確認できない。【００８１】
〔実施例１〕
光拡散剤としての透明粒子の１種であるシリコーン系樹脂粒子（アイカ工業株式会社製、商品名「ガンツパール（登録商標）ＳＩ−０２０」、体積平均粒子径２．１μｍ、粒子径の変動係数２６．６％）０．８重量部と、５００〜６００ｎｍの波長領域の光を少なくとも一部吸収する色素として、かつ５５０〜６００ｎｍの波長領域に最大吸収ピークを有する色素としての「Ｒｅｄ１３５０」（有本化学工業株式会社製、「ＦＳ  Ｒｅｄ  １３５０」、表１中では「Ｒ」と略記する）を、後述する混合物全体に対して５重量ｐｐｍ（表１中では「ｐｐｍ」と表記する）となる量と、基材樹脂としてのポリカーボネート系樹脂（三菱エンジニアリングプラスチック社、商品名「ユーピロン（登録商標）Ｓ２０００ＵＲ」）１００重量部とをそれぞれ計量し、ヘンシェルミキサーで１５分間混合して、混合物を得た。この混合物を単軸型押出機（株式会社星プラスチック製、型番「Ｒ５０」）を用いて温度２５０〜２８０℃、吐出量１０〜２５ｋｇ／ｈの条件で押出し、水冷後にペレタイザーでカットしてペレット状のＬＥＤ照明カバー用光拡散体を得た。【００８２】
次いで、得られたペレット状のＬＥＤ照明カバー用光拡散体を用いて、厚み１ｍｍの円筒形状のＬＥＤ照明カバー用光拡散体（１層構造のＬＥＤ照明カバー）を押出成形法により作製した。白色ＬＥＤを備える市販の４０Ｗ型直管型ＬＥＤ照明装置（株式会社エレバム製、型番「ＦＷＫ４０ＮＳＭＳＰ５−７２Ｖ」）の本体（カバーを除いた部分）に前記円筒形状のＬＥＤ照明カバー用光拡散体を取り付けて、ＬＥＤ照明装置を作製した。【００８３】
得られたＬＥＤ照明装置について、分光放射輝度を測定した結果（前記白色ＬＥＤを測定用光源として使用し、前記白色ＬＥＤを覆うように前記ＬＥＤ照明カバー用光拡散体を配置して分光放射輝度を測定した結果）を図５及び表１に示す。【００８４】
図５では、本実施例で使用したＬＥＤ照明装置の本体に対して色素を含まないＬＥＤ照明カバー用光拡散体を取り付けてなるＬＥＤ照明装置（比較例１のＬＥＤ照明装置）の分光放射輝度を測定した結果を「白色ＬＥＤ＋色素無添加カバー」の分光放射輝度として併せて示し、さらに、後述する実施例７で使用したＬＥＤ照明装置の本体に対して色素を含まない比較例１のＬＥＤ照明カバー用光拡散体を取り付けてなるＬＥＤ照明装置の分光放射輝度を測定した結果を「高彩色ＬＥＤ＋色素無添加カバー」の分光放射輝度として併せて示している。【００８５】
表１において、分光放射輝度の「波長４５０ｎｍ／５５０ｎｍ」の列の数値は、波長５５０ｎｍにおける分光放射輝度を１としたときの波長４５０ｎｍにおける分光放射輝度の相対値を示し、分光放射輝度の「波長６５０ｎｍ／５５０ｎｍ」の列の数値は、波長５５０ｎｍにおける分光放射輝度を１としたときの波長６５０ｎｍにおける分光放射輝度の相対値を示す。また、表１において、分光放射輝度の「波長４５０−５５０ｎｍ」の列の数値は、波長４５０ｎｍにおける分光放射輝度から波長５５０ｎｍにおける分光放射輝度を引いた値を示し、分光放射輝度の「波長５５０−６５０ｎｍ」の列の数値は、波長５５０ｎｍにおける分光放射輝度から波長６５０ｎｍにおける分光放射輝度を引いた値を示す。また、表１では、本実施例のＬＥＤ照明カバーの波長５５０ｎｍの光の吸収率を測定した結果を併せて示す。【００８６】
得られたＬＥＤ照明装置は、波長５５０ｎｍにおける分光放射輝度を１としたときの波長４５０ｎｍにおける分光放射輝度の相対値が１．９５、波長５５０ｎｍにおける分光放射輝度を１としたときの波長６５０ｎｍにおける分光放射輝度の相対値が０．９５であり、波長５５０ｎｍ付近の黄色成分の光が抑制されていることが分かる。【００８７】
本実施例のＬＥＤ照明装置について、光拡散性、精肉色彩強調、及び野菜色彩強調のそれぞれを目視評価した結果を表１に示す。本実施例のＬＥＤ照明装置は、目視確認の結果、ＬＥＤチップの粒感がなく均一に発光していた。また、本実施例のＬＥＤ照明カバー用光拡散体は、波長５５０ｎｍの分光放射輝度が抑制されているため、食品等を照らす店舗やスーパー等で好適に使用できる。【００８８】
〔実施例２〕
５００〜６００ｎｍの波長領域の光を少なくとも一部吸収する色素として、かつ５５０〜６００ｎｍの波長領域に最大吸収ピークを有する色素として「Ｒｅｄ１３５０」に代えて「ＦＳ  Ｖｉｏｌｅｔ  １８０３」（有本化学工業株式会社製、Ｃ．Ｉ．  Ｓｏｌｖｅｎｔ  Ｖｉｏｌｅｔ  ３６、アントラキノン系紫色染料、表１中では「Ｖ」と略記する）を使用したこと以外は実施例１と同様にして、円筒形状のＬＥＤ照明カバー用光拡散体を作製した。この円筒形状のＬＥＤ照明カバー用光拡散体を用いたこと以外は実施例１と同様にして、ＬＥＤ照明装置を作製した。【００８９】
得られたＬＥＤ照明装置について、分光放射輝度を測定した結果を図６及び表１に示す。図６では、本実施例で使用したＬＥＤ照明装置の本体に対して色素を含まないＬＥＤ照明カバー用光拡散体を取り付けてなるＬＥＤ照明装置（比較例１のＬＥＤ照明装置）の分光放射輝度を測定した結果を「白色ＬＥＤ＋色素無添加カバー」の分光放射輝度として併せて示し、さらに、後述する実施例７で使用したＬＥＤ照明装置の本体に対して色素を含まない比較例１のＬＥＤ照明カバー用光拡散体を取り付けてなるＬＥＤ照明装置の分光放射輝度を測定した結果を「高彩色ＬＥＤ＋色素無添加カバー」の分光放射輝度として併せて示し、表１では、本実施例のＬＥＤ照明カバーの波長５５０ｎｍの光の吸収率を測定した結果を併せて示す。【００９０】
得られたＬＥＤ照明装置は、波長５５０ｎｍにおける分光放射輝度を１としたときの波長４５０ｎｍにおける分光放射輝度の相対値が１．８１、波長５５０ｎｍにおける分光放射輝度を１としたときの波長６５０ｎｍにおける分光放射輝度の相対値が０．６９であり、波長５５０ｎｍ付近の黄色成分の光が抑制されていることが分かる。【００９１】
本実施例のＬＥＤ照明装置について、光拡散性、精肉色彩強調、及び野菜色彩強調のそれぞれを目視評価した結果を表１に示す。本実施例のＬＥＤ照明装置は、目視確認の結果、ＬＥＤチップの粒感がなく均一に発光していた。また、本実施例のＬＥＤ照明カバー用光拡散体は、波長５５０ｎｍの分光放射輝度が抑制されているため、食品等を照らす店舗やスーパー等で好適に使用できる。【００９２】
〔実施例３〕
５００〜６００ｎｍの波長領域の光を少なくとも一部吸収する色素として、かつ５５０〜６００ｎｍの波長領域に最大吸収ピークを有する色素として、混合物全体に対して５重量ｐｐｍとなる量の「Ｒｅｄ１３５０」に代えて、混合物全体に対して２．５重量ｐｐｍとなる量の「Ｒｅｄ１３５０」と、混合物全体に対して２．５重量ｐｐｍとなる量の「ＦＳ  Ｖｉｏｌｅｔ  １８０３」との組み合わせを使用したこと以外は実施例１と同様にして、円筒形状のＬＥＤ照明カバー用光拡散体を作製した。この円筒形状のＬＥＤ照明カバー用光拡散体を用いたこと以外は実施例１と同様にして、ＬＥＤ照明装置を作製した。【００９３】
得られたＬＥＤ照明装置について、分光放射輝度を測定した結果を図７び表１に示す。図７では、本実施例で使用したＬＥＤ照明装置の本体に対して色素を含まないＬＥＤ照明カバー用光拡散体を取り付けてなるＬＥＤ照明装置（比較例１のＬＥＤ照明装置）の分光放射輝度を測定した結果を「白色ＬＥＤ＋色素無添加カバー」の分光放射輝度として併せて示し、さらに、後述する実施例７で使用したＬＥＤ照明装置の本体に対して色素を含まない比較例１のＬＥＤ照明カバー用光拡散体を取り付けてなるＬＥＤ照明装置の分光放射輝度を測定した結果を「高彩色ＬＥＤ＋色素無添加カバー」の分光放射輝度として併せて示し、表１では、本実施例のＬＥＤ照明カバーの波長５５０ｎｍの光の吸収率を測定した結果を併せて示す。【００９４】
得られたＬＥＤ照明装置は、波長５５０ｎｍにおける分光放射輝度を１としたときの波長４５０ｎｍにおける分光放射輝度の相対値が２．３６、波長５５０ｎｍにおける分光放射輝度を１としたときの波長６５０ｎｍにおける分光放射輝度の相対値が１．１９であり、波長５５０ｎｍ付近の黄色成分の光が抑制されていることが分かる。【００９５】
本実施例のＬＥＤ照明装置について、光拡散性、精肉色彩強調、及び野菜色彩強調のそれぞれを目視評価した結果を表１に示す。本実施例のＬＥＤ照明装置は、目視確認の結果、ＬＥＤチップの粒感がなく均一に発光していた。また、本実施例のＬＥＤ照明カバー用光拡散体は、波長５５０ｎｍの分光放射輝度が抑制されているため、食品等を照らす店舗やスーパー等で好適に使用できる。【００９６】
〔実施例４〕
５００〜６００ｎｍの波長領域の光を少なくとも一部吸収する色素として、かつ５５０〜６００ｎｍの波長領域に最大吸収ピークを有する色素としての「Ｒｅｄ１３５０」を、後述する混合物全体に対して５重量ｐｐｍとなる量と、基材樹脂としてのポリカーボネート系樹脂（三菱エンジニアリングプラスチック社、商品名「ユーピロン（登録商標）Ｓ２０００ＵＲ」）１００重量部とをそれぞれ計量し、ヘンシェルミキサーで１５分間混合して、混合物を得た。この混合物を単軸型押出機（株式会社星プラスチック製、品番「Ｒ５０」）を用いて温度２５０〜２８０℃、吐出量１０〜２５ｋｇ／ｈの条件で押出し、水冷後にペレタイザーでカットしてペレット状のＬＥＤ照明カバー用光拡散体を得た。次いで、得られたペレット状のＬＥＤ照明カバー用光拡散体を用いて、図２に示すような色素を含有する円筒形状の第２の光拡散部３（厚み１ｍｍ）を押出成形法により作製した。【００９７】
同様に、光拡散剤としての透明粒子の１種であるシリコーン系樹脂粒子（アイカ工業株式会社製、商品名「ガンツパール（登録商標）ＳＩ−０２０」、体積平均粒子径２．１μｍ、粒子径の変動係数２６．６％）０．８重量部と、基材樹脂としてのポリカーボネート系樹脂（三菱エンジニアリングプラスチック社、商品名「ユーピロン（登録商標）Ｓ２０００ＵＲ」）１００重量部とをそれぞれ計量し、ヘンシェルミキサーで１５分間混合して、混合物を得た。この混合物を単軸型押出機（株式会社星プラスチック製、型番「Ｒ５０」）を用いて温度２５０〜２８０℃、吐出量１０〜２５ｋｇ／ｈの条件で押出、水冷後にペレタイザーでカットしてＬＥＤ照明カバー用光拡散体を得た。次いで、得られたペレット状のＬＥＤ照明カバー用光拡散体を用いて、図２に示すような光拡散剤を含有する部分円筒形状の第１の光拡散部２（厚み１ｍｍ）を押出成形法により作製した。【００９８】
市販の４０Ｗ型直管型ＬＥＤ照明装置（株式会社エレバム製、型番「ＦＷＫ４０ＮＳＭＳＰ５−７２Ｖ」）の本体（カバーを除いた部分）に、前記の色素を含有する円筒形状の第２の光拡散部３（第２の樹脂層）、前記の光拡散剤を含有する部分円筒形状の第１の光拡散部２（第１の樹脂層）の順で取り付けて、ＬＥＤ照明装置を作製した。また、第２の光拡散部３と第１の光拡散部２との間には空気層（第３の層）が形成されるようにした。したがって、作製されたＬＥＤ照明装置は、色素を含有する円筒形状の第２の光拡散部（第２の樹脂層）３と、空気層（他の層）と、光拡散剤を含有する部分円筒形状の第１の光拡散部（第１の樹脂層）２とからなる３層構造のＬＥＤ照明カバーを備えている。【００９９】
得られたＬＥＤ照明装置について分光放射輝度を測定した結果を、ＬＥＤ照明カバーの波長５５０ｎｍの光の吸収率を測定した結果と共に表１に示す。得られたＬＥＤ照明装置は、波長５５０ｎｍにおける分光放射輝度を１としたときの波長４５０ｎｍにおける分光放射輝度の相対値が１．９５、波長５５０ｎｍにおける分光放射輝度を１としたときの波長６５０ｎｍにおける分光放射輝度の相対値が０．９５であり、波長５５０ｎｍ付近の黄色成分の光が抑制されていることが分かる。【０１００】
本実施例のＬＥＤ照明装置について、光拡散性、精肉色彩強調、及び野菜色彩強調のそれぞれを目視評価した結果を表１に示す。本実施例のＬＥＤ照明装置は、目視確認の結果、ＬＥＤチップの粒感がなく均一に発光していた。また、本実施例のＬＥＤ照明カバー用光拡散体は、波長５５０ｎｍの分光放射輝度が抑制されているため、食品等を照らす店舗やスーパー等で好適に使用できる。【０１０１】
〔実施例５〕
５００〜６００ｎｍの波長領域の光を少なくとも一部吸収する色素、かつ５５０〜６００ｎｍの波長領域に最大吸収ピークを有する色素としてとして「Ｒｅｄ１３５０」に代えて「ＦＳ  Ｖｉｏｌｅｔ  １８０３」を使用したこと以外は実施例４と同様にして、２つの円筒形状のＬＥＤ照明カバー用光拡散体を作製した。これらの円筒形状のＬＥＤ照明カバー用光拡散体を用いたこと以外は実施例４と同様にして、３層構造のＬＥＤ照明カバーを備えるＬＥＤ照明装置を作製した。【０１０２】
得られたＬＥＤ照明装置について分光放射輝度を測定した結果を、ＬＥＤ照明カバーの波長５５０ｎｍの光の吸収率を測定した結果と共に表１に示す。得られたＬＥＤ照明装置は、波長５５０ｎｍにおける分光放射輝度を１としたときの波長４５０ｎｍにおける分光放射輝度の相対値が１．８１、波長５５０ｎｍにおける分光放射輝度を１としたときの波長６５０ｎｍにおける分光放射輝度の相対値が０．６９であり、波長５５０ｎｍ付近の黄色成分の光が抑制されていることが分かる。【０１０３】
本実施例のＬＥＤ照明装置について、光拡散性、精肉色彩強調、及び野菜色彩強調のそれぞれを目視評価した結果を表１に示す。本実施例のＬＥＤ照明装置は、目視確認の結果、ＬＥＤチップの粒感がなく均一に発光していた。また、本実施例のＬＥＤ照明カバー用光拡散体は、波長５５０ｎｍの分光放射輝度が抑制されているため、食品等を照らす店舗やスーパー等で好適に使用できる。【０１０４】
〔実施例６〕
５００〜６００ｎｍの波長領域の光を少なくとも一部吸収する色素、かつ５５０〜６００ｎｍの波長領域に最大吸収ピークを有する色素としてとして、混合物全体に対して５重量ｐｐｍとなる量の「Ｒｅｄ１３５０」に代えて、混合物全体に対して２．５重量ｐｐｍとなる量の「Ｒｅｄ１３５０」と、混合物全体に対して２．５重量ｐｐｍとなる量の「ＦＳ  Ｖｉｏｌｅｔ  １８０３」との組み合わせを使用したこと以外は実施例４と同様にして、２つの円筒形状のＬＥＤ照明カバー用光拡散体を作製した。これらの円筒形状のＬＥＤ照明カバー用光拡散体を用いたこと以外は実施例４と同様にして、３層構造のＬＥＤ照明カバーを備えるＬＥＤ照明装置を作製した。【０１０５】
得られたＬＥＤ照明装置について分光放射輝度を測定した結果を、ＬＥＤ照明カバーの波長５５０ｎｍの光の吸収率を測定した結果と共に表１に示す。得られたＬＥＤ照明装置は、波長５５０ｎｍにおける分光放射輝度を１としたときの波長４５０ｎｍにおける分光放射輝度の相対値が２．３６、波長５５０ｎｍにおける分光放射輝度を１としたときの波長６５０ｎｍにおける分光放射輝度の相対値が１．１９であり、波長５５０ｎｍ付近の黄色成分の光が抑制されていることが分かる。【０１０６】
本実施例のＬＥＤ照明装置について、光拡散性、精肉色彩強調、及び野菜色彩強調のそれぞれを目視評価した結果を表１に示す。本実施例のＬＥＤ照明装置は、目視確認の結果、ＬＥＤチップの粒感がなく均一に発光していた。また、本実施例のＬＥＤ照明カバー用光拡散体は、波長５５０ｎｍの分光放射輝度が抑制されているため、食品等を照らす店舗やスーパー等で好適に使用できる。【０１０７】
〔実施例７〕
実施例１と同様にして作製した円筒形状のＬＥＤ照明カバー用光拡散体を用い、白色ＬＥＤを備える市販の４０Ｗ型直管型ＬＥＤ照明装置の本体に代えて、高彩色ＬＥＤを備える市販の４０Ｗ型直管型ＬＥＤ照明装置（日亜化学工業社製、型番「ＮＦＳＷ７５７Ｄ−Ｖ１Ｍ６」）の本体を用いたこと以外は実施例１と同様にして、ＬＥＤ照明装置を作製した。【０１０８】
得られたＬＥＤ照明装置について分光放射輝度を測定した結果を、ＬＥＤ照明カバーの波長５５０ｎｍの光の吸収率を測定した結果と共に表１に示す。得られたＬＥＤ照明装置は、波長５５０ｎｍにおける分光放射輝度を１としたときの波長４５０ｎｍにおける分光放射輝度の相対値が３．８２、波長５５０ｎｍにおける分光放射輝度を１としたときの波長６５０ｎｍにおける分光放射輝度の相対値が５．３８であり、波長５５０ｎｍ付近の黄色成分の光が抑制されていることが分かる。【０１０９】
本実施例のＬＥＤ照明装置について、光拡散性、精肉色彩強調、及び野菜色彩強調のそれぞれを目視評価した結果を表１に示す。本実施例のＬＥＤ照明装置は、目視確認の結果、ＬＥＤチップの粒感がなく均一に発光していた。また、本実施例のＬＥＤ照明カバー用光拡散体は、波長５５０ｎｍの分光放射輝度が抑制されているため、食品等を照らす店舗やスーパー等で好適に使用できる。【０１１０】
〔実施例８〕
実施例２と同様にして作製した円筒形状のＬＥＤ照明カバー用光拡散体を用い、白色ＬＥＤを備える市販の４０Ｗ型直管型ＬＥＤ照明装置の本体に代えて、高彩色ＬＥＤを備える市販の４０Ｗ型直管型ＬＥＤ照明装置（日亜化学工業社製、型番「ＮＦＳＷ７５７Ｄ−Ｖ１Ｍ６」）の本体を用いたこと以外は実施例２と同様にして、ＬＥＤ照明装置を作製した。【０１１１】
得られたＬＥＤ照明装置について分光放射輝度を測定した結果を、ＬＥＤ照明カバーの波長５５０ｎｍの光の吸収率を測定した結果と共に表１に示す。得られたＬＥＤ照明装置は、波長５５０ｎｍにおける分光放射輝度を１としたときの波長４５０ｎｍにおける分光放射輝度の相対値が３．５１、波長５５０ｎｍにおける分光放射輝度を１としたときの波長６５０ｎｍにおける分光放射輝度の相対値が４．０９であり、波長５５０ｎｍ付近の黄色成分の光が抑制されていることが分かる。【０１１２】
本実施例のＬＥＤ照明装置について、光拡散性、精肉色彩強調、及び野菜色彩強調のそれぞれを目視評価した結果を表１に示す。本実施例のＬＥＤ照明装置は、目視確認の結果、ＬＥＤチップの粒感がなく均一に発光していた。また、本実施例のＬＥＤ照明カバー用光拡散体は、波長５５０ｎｍの分光放射輝度が抑制されているため、食品等を照らす店舗やスーパー等で好適に使用できる。【０１１３】
〔実施例９〕
実施例３と同様にして作製した円筒形状のＬＥＤ照明カバー用光拡散体を用い、白色ＬＥＤを備える市販の４０Ｗ型直管型ＬＥＤ照明装置の本体に代えて、高彩色ＬＥＤを備える市販の４０Ｗ型直管型ＬＥＤ照明装置（日亜化学工業社製、型番「ＮＦＳＷ７５７Ｄ−Ｖ１Ｍ６」）の本体を用いたこと以外は実施例３と同様にして、ＬＥＤ照明装置を作製した。【０１１４】
得られたＬＥＤ照明装置について分光放射輝度を測定した結果を、ＬＥＤ照明カバーの波長５５０ｎｍの光の吸収率を測定した結果と共に表１に示す。得られたＬＥＤ照明装置は、波長５５０ｎｍにおける分光放射輝度を１としたときの波長４５０ｎｍにおける分光放射輝度の相対値が４．１９、波長５５０ｎｍにおける分光放射輝度を１としたときの波長６５０ｎｍにおける分光放射輝度の相対値が６．３９であり、波長５５０ｎｍ付近の黄色成分の光が抑制されていることが分かる。【０１１５】
本実施例のＬＥＤ照明装置について、光拡散性、精肉色彩強調、及び野菜色彩強調のそれぞれを目視評価した結果を表１に示す。本実施例のＬＥＤ照明装置は、目視確認の結果、ＬＥＤチップの粒感がなく均一に発光していた。また、本実施例のＬＥＤ照明カバー用光拡散体は、波長５５０ｎｍの分光放射輝度が抑制されているため、食品等を照らす店舗やスーパー等で好適に使用できる。【０１１６】
〔実施例１０〕
実施例４と同様にして作製した２つの円筒形状のＬＥＤ照明カバー用光拡散体を用い、白色ＬＥＤを備える市販の４０Ｗ型直管型ＬＥＤ照明装置の本体に代えて、高彩色ＬＥＤを備える市販の４０Ｗ型直管型ＬＥＤ照明装置（日亜化学工業社製、型番「ＮＦＳＷ７５７Ｄ−Ｖ１Ｍ６」）の本体を用いたこと以外は実施例４と同様にして、ＬＥＤ照明装置を作製した。【０１１７】
得られたＬＥＤ照明装置について分光放射輝度を測定した結果を、ＬＥＤ照明カバーの波長５５０ｎｍの光の吸収率を測定した結果と共に表１に示す。得られたＬＥＤ照明装置は、波長５５０ｎｍにおける分光放射輝度を１としたときの波長４５０ｎｍにおける分光放射輝度の相対値が３．８２、波長５５０ｎｍにおける分光放射輝度を１としたときの波長６５０ｎｍにおける分光放射輝度の相対値が５．３８であり、波長５５０ｎｍ付近の黄色成分の光が抑制されていることが分かる。【０１１８】
本実施例のＬＥＤ照明装置について、光拡散性、精肉色彩強調、及び野菜色彩強調のそれぞれを目視評価した結果を表１に示す。本実施例のＬＥＤ照明装置は、目視確認の結果、ＬＥＤチップの粒感がなく均一に発光していた。また、本実施例のＬＥＤ照明カバー用光拡散体は、波長５５０ｎｍの分光放射輝度が抑制されているため、食品等を照らす店舗やスーパー等で好適に使用できる。【０１１９】
〔実施例１１〕
実施例５と同様にして作製した２つの円筒形状のＬＥＤ照明カバー用光拡散体を用い、白色ＬＥＤを備える市販の４０Ｗ型直管型ＬＥＤ照明装置の本体に代えて、高彩色ＬＥＤを備える市販の４０Ｗ型直管型ＬＥＤ照明装置（日亜化学工業社製、型番「ＮＦＳＷ７５７Ｄ−Ｖ１Ｍ６」）の本体を用いたこと以外は実施例５と同様にして、ＬＥＤ照明装置を作製した。【０１２０】
得られたＬＥＤ照明装置について分光放射輝度を測定した結果を、ＬＥＤ照明カバーの波長５５０ｎｍの光の吸収率を測定した結果と共に表１に示す。得られたＬＥＤ照明装置は、波長５５０ｎｍにおける分光放射輝度を１としたときの波長４５０ｎｍにおける分光放射輝度の相対値が３．５１、波長５５０ｎｍにおける分光放射輝度を１としたときの波長６５０ｎｍにおける分光放射輝度の相対値が４．０９であり、波長５５０ｎｍ付近の黄色成分の光が抑制されていることが分かる。【０１２１】
本実施例のＬＥＤ照明装置について、光拡散性、精肉色彩強調、及び野菜色彩強調のそれぞれを目視評価した結果を表１に示す。本実施例のＬＥＤ照明装置は、目視確認の結果、ＬＥＤチップの粒感がなく均一に発光していた。また、本実施例のＬＥＤ照明カバー用光拡散体は、波長５５０ｎｍの分光放射輝度が抑制されているため、食品等を照らす店舗やスーパー等で好適に使用できる。【０１２２】
〔実施例１２〕
実施例６と同様にして作製した２つの円筒形状のＬＥＤ照明カバー用光拡散体を用い、白色ＬＥＤを備える市販の４０Ｗ型直管型ＬＥＤ照明装置の本体に代えて、高彩色ＬＥＤを備える市販の４０Ｗ型直管型ＬＥＤ照明装置（日亜化学工業社製、型番「ＮＦＳＷ７５７Ｄ−Ｖ１Ｍ６」）の本体を用いたこと以外は実施例６と同様にして、ＬＥＤ照明装置を作製した。【０１２３】
得られたＬＥＤ照明装置について分光放射輝度を測定した結果を、ＬＥＤ照明カバーの波長５５０ｎｍの光の吸収率を測定した結果と共に表１に示す。得られたＬＥＤ照明装置は、波長５５０ｎｍにおける分光放射輝度を１としたときの波長４５０ｎｍにおける分光放射輝度の相対値が４．１９、波長５５０ｎｍにおける分光放射輝度を１としたときの波長６５０ｎｍにおける分光放射輝度の相対値が６．３９であり、波長５５０ｎｍ付近の黄色成分の光が抑制されていることが分かる。【０１２４】
本実施例のＬＥＤ照明装置について、光拡散性、精肉色彩強調、及び野菜色彩強調のそれぞれを目視評価した結果を表１に示す。本実施例のＬＥＤ照明装置は、目視確認の結果、ＬＥＤチップの粒感がなく均一に発光していた。また、本実施例のＬＥＤ照明カバー用光拡散体は、波長５５０ｎｍの分光放射輝度が抑制されているため、食品等を照らす店舗やスーパー等で好適に使用できる。【０１２５】
〔実施例１３〕
混合物中における色素の濃度を０．５重量ｐｐｍに変更したこと以外は実施例１と同様にして、円筒形状のＬＥＤ照明カバー用光拡散体を作製した。この円筒形状のＬＥＤ照明カバー用光拡散体を用いたこと以外は実施例１と同様にして、ＬＥＤ照明装置を作製した。【０１２６】
得られたＬＥＤ照明装置について分光放射輝度を測定した結果を、ＬＥＤ照明カバーの波長５５０ｎｍの光の吸収率を測定した結果と共に表１に示す。得られたＬＥＤ照明装置は、波長５５０ｎｍにおける分光放射輝度を１としたときの波長４５０ｎｍにおける分光放射輝度の相対値が１．８８、波長５５０ｎｍにおける分光放射輝度を１としたときの波長６５０ｎｍにおける分光放射輝度の相対値が０．７２であり、波長５５０ｎｍ付近の黄色成分の光が抑制されていることが分かる。【０１２７】
本実施例のＬＥＤ照明装置について、光拡散性、精肉色彩強調、及び野菜色彩強調のそれぞれを目視評価した結果を表１に示す。本実施例のＬＥＤ照明装置は、目視確認の結果、ＬＥＤチップの粒感がなく均一に発光していた。また、本実施例のＬＥＤ照明カバー用光拡散体は、波長５５０ｎｍの分光放射輝度が抑制されているため、食品等を照らす店舗やスーパー等で好適に使用できる。【０１２８】
〔実施例１４〕
混合物中における色素の濃度を１０重量ｐｐｍに変更したこと以外は実施例１と同様にして、円筒形状のＬＥＤ照明カバー用光拡散体を作製した。この円筒形状のＬＥＤ照明カバー用光拡散体を用いたこと以外は実施例１と同様にして、ＬＥＤ照明装置を作製した。【０１２９】
得られたＬＥＤ照明装置について分光放射輝度を測定した結果を、ＬＥＤ照明カバーの波長５５０ｎｍの光の吸収率を測定した結果と共に表１に示す。得られたＬＥＤ照明装置は、波長５５０ｎｍにおける分光放射輝度を１としたときの波長４５０ｎｍにおける分光放射輝度の相対値が２．４８、波長５５０ｎｍにおける分光放射輝度を１としたときの波長６５０ｎｍにおける分光放射輝度の相対値が１．３３であり、波長５５０ｎｍ付近の黄色成分の光が抑制されていることが分かる。【０１３０】
本実施例のＬＥＤ照明装置について、光拡散性、精肉色彩強調、及び野菜色彩強調のそれぞれを目視評価した結果を表１に示す。本実施例のＬＥＤ照明装置は、目視確認の結果、ＬＥＤチップの粒感がなく均一に発光していた。また、本実施例のＬＥＤ照明カバー用光拡散体は、波長５５０ｎｍの分光放射輝度が抑制されているため、食品等を照らす店舗やスーパー等で好適に使用できる。【０１３１】
〔実施例１５〕
混合物中における色素の濃度を０．５重量ｐｐｍに変更したこと以外は実施例７と同様にして、円筒形状のＬＥＤ照明カバー用光拡散体を作製した。この円筒形状のＬＥＤ照明カバー用光拡散体を用いたこと以外は実施例１と同様にして、ＬＥＤ照明装置を作製した。【０１３２】
得られたＬＥＤ照明装置について分光放射輝度を測定した結果を、ＬＥＤ照明カバーの波長５５０ｎｍの光の吸収率を測定した結果と共に表１に示す。得られたＬＥＤ照明装置は、波長５５０ｎｍにおける分光放射輝度を１としたときの波長４５０ｎｍにおける分光放射輝度の相対値が２．９２、波長５５０ｎｍにおける分光放射輝度を１としたときの波長６５０ｎｍにおける分光放射輝度の相対値が３．７５であり、波長５５０ｎｍ付近の黄色成分の光が抑制されていることが分かる。【０１３３】
本実施例のＬＥＤ照明装置について、光拡散性、精肉色彩強調、及び野菜色彩強調のそれぞれを目視評価した結果を表１に示す。本実施例のＬＥＤ照明装置は、目視確認の結果、ＬＥＤチップの粒感がなく均一に発光していた。また、本実施例のＬＥＤ照明カバー用光拡散体は、波長５５０ｎｍの分光放射輝度が抑制されているため、食品等を照らす店舗やスーパー等で好適に使用できる。【０１３４】
〔実施例１６〕
混合物中における色素の濃度を１０重量ｐｐｍに変更したこと以外は実施例７と同様にして、円筒形状のＬＥＤ照明カバー用光拡散体を作製した。この円筒形状のＬＥＤ照明カバー用光拡散体を用いたこと以外は実施例１と同様にして、ＬＥＤ照明装置を作製した。【０１３５】
得られたＬＥＤ照明装置について分光放射輝度を測定した結果を、ＬＥＤ照明カバーの波長５５０ｎｍの光の吸収率を測定した結果と共に表１に示す。得られたＬＥＤ照明装置は、波長５５０ｎｍにおける分光放射輝度を１としたときの波長４５０ｎｍにおける分光放射輝度の相対値が４．３５、波長５５０ｎｍにおける分光放射輝度を１としたときの波長６５０ｎｍにおける分光放射輝度の相対値が５．８０であり、波長５５０ｎｍ付近の黄色成分の光が抑制されていることが分かる。【０１３６】
本実施例のＬＥＤ照明装置について、光拡散性、精肉色彩強調、及び野菜色彩強調のそれぞれを目視評価した結果を表１に示す。本実施例のＬＥＤ照明装置は、目視確認の結果、ＬＥＤチップの粒感がなく均一に発光していた。また、本実施例のＬＥＤ照明カバー用光拡散体は、波長５５０ｎｍの分光放射輝度が抑制されているため、食品等を照らす店舗やスーパー等で好適に使用できる。【０１３７】
〔実施例１７〕
混合物中における色素の濃度を２．５重量ｐｐｍに変更したこと以外は実施例１と同様にして、第１の円筒形状のＬＥＤ照明カバー用光拡散体を作製した。また、混合物中における色素の濃度を２．５重量ｐｐｍに変更し、かつ作製される第２の円筒形状のＬＥＤ照明カバー用光拡散体の内径が第１の円筒形状のＬＥＤ照明カバー用光拡散体の外径より僅かに大きくなるように押出を行ったこと以外は実施例２と同様にして、第２の円筒形状のＬＥＤ照明カバー用光拡散体を作製した。【０１３８】
第１の円筒形状のＬＥＤ照明カバー用光拡散体の外側に第２の円筒形状のＬＥＤ照明カバー用光拡散体を重ねたものを、円筒形状の第２の光拡散部３に代えて用いたこと以外は実施例４と同様にして、ＬＥＤ照明装置を作製した。また、第１の円筒形状のＬＥＤ照明カバー用光拡散体と第２の円筒形状のＬＥＤ照明カバー用光拡散体との間、及び第２の円筒形状のＬＥＤ照明カバー用光拡散体と部分円筒形状の第１の光拡散部２との間には、それぞれ空気層が形成されるようにした。したがって、作製されたＬＥＤ照明装置は、赤色の色素を含有する第１の円筒形状のＬＥＤ照明カバー用光拡散体と、第１の空気層と、紫色の色素を含有する第２の円筒形状のＬＥＤ照明カバー用光拡散体と、第２の空気層と、光拡散剤を含有する部分円筒形状の第１の光拡散部（第１の樹脂層）２とからなる５層構造のＬＥＤ照明カバーを備えている。【０１３９】
得られたＬＥＤ照明装置について分光放射輝度を測定した結果を、ＬＥＤ照明カバーの波長５５０ｎｍの光の吸収率を測定した結果と共に表１に示す。得られたＬＥＤ照明装置は、波長５５０ｎｍにおける分光放射輝度を１としたときの波長４５０ｎｍにおける分光放射輝度の相対値が２．６６、波長５５０ｎｍにおける分光放射輝度を１としたときの波長６５０ｎｍにおける分光放射輝度の相対値が１．４４であり、波長５５０ｎｍ付近の黄色成分の光が抑制されていることが分かる。【０１４０】
本実施例のＬＥＤ照明装置について、光拡散性、精肉色彩強調、及び野菜色彩強調のそれぞれを目視評価した結果を表１に示す。本実施例のＬＥＤ照明装置は、目視確認の結果、ＬＥＤチップの粒感がなく均一に発光していた。また、本実施例のＬＥＤ照明カバー用光拡散体は、波長５５０ｎｍの分光放射輝度が抑制されているため、食品等を照らす店舗やスーパー等で好適に使用できる。【０１４１】
〔実施例１８〕
光拡散剤としてのシリコーン系樹脂粒子の使用量を０．５重量部に変更したこと以外は実施例１と同様にして、円筒形状のＬＥＤ照明カバー用光拡散体を作製した。この円筒形状のＬＥＤ照明カバー用光拡散体を用いたこと以外は実施例１と同様にして、ＬＥＤ照明装置を作製した。【０１４２】
得られたＬＥＤ照明装置について分光放射輝度を測定した結果を、ＬＥＤ照明カバーの波長５５０ｎｍの光の吸収率を測定した結果と共に表１に示す。得られたＬＥＤ照明装置は、波長５５０ｎｍにおける分光放射輝度を１としたときの波長４５０ｎｍにおける分光放射輝度の相対値が１．７９、波長５５０ｎｍにおける分光放射輝度を１としたときの波長６５０ｎｍにおける分光放射輝度の相対値が１．００であり、波長５５０ｎｍ付近の黄色成分の光が抑制されていることが分かる。【０１４３】
本実施例のＬＥＤ照明装置について、光拡散性、精肉色彩強調、及び野菜色彩強調のそれぞれを目視評価した結果を表１に示す。本実施例のＬＥＤ照明装置は、目視確認の結果、ＬＥＤチップの粒感がなく均一に発光していた。また、本実施例のＬＥＤ照明カバー用光拡散体は、波長５５０ｎｍの分光放射輝度が抑制されているため、食品等を照らす店舗やスーパー等で好適に使用できる。【０１４４】
〔実施例１９〕
光拡散剤としてのシリコーン系樹脂粒子の使用量を３．０重量部に変更したこと以外は実施例１と同様にして、円筒形状のＬＥＤ照明カバー用光拡散体を作製した。この円筒形状のＬＥＤ照明カバー用光拡散体を用いたこと以外は実施例１と同様にして、ＬＥＤ照明装置を作製した。【０１４５】
得られたＬＥＤ照明装置について分光放射輝度を測定した結果を、ＬＥＤ照明カバーの波長５５０ｎｍの光の吸収率を測定した結果と共に表１に示す。得られたＬＥＤ照明装置は、波長５５０ｎｍにおける分光放射輝度を１としたときの波長４５０ｎｍにおける分光放射輝度の相対値が１．７８、波長５５０ｎｍにおける分光放射輝度を１としたときの波長６５０ｎｍにおける分光放射輝度の相対値が０．９４であり、波長５５０ｎｍ付近の黄色成分の光が抑制されていることが分かる。【０１４６】
本実施例のＬＥＤ照明装置について、光拡散性、精肉色彩強調、及び野菜色彩強調のそれぞれを目視評価した結果を表１に示す。本実施例のＬＥＤ照明装置は、目視確認の結果、ＬＥＤチップの粒感がなく均一に発光していた。また、本実施例のＬＥＤ照明カバー用光拡散体は、波長５５０ｎｍの分光放射輝度が抑制されているため、食品等を照らす店舗やスーパー等で好適に使用できる。【０１４７】
〔比較例１〕
色素を使用しないこと以外は実施例１と同様にして、円筒形状のＬＥＤ照明カバー用光拡散体を作製した。この円筒形状のＬＥＤ照明カバー用光拡散体を用いたこと以外は実施例１と同様にして、ＬＥＤ照明装置を作製した。【０１４８】
得られたＬＥＤ照明装置について分光放射輝度を測定した結果を表１に示す。得られたＬＥＤ照明装置は、波長５５０ｎｍにおける分光放射輝度を１としたときの波長４５０ｎｍにおける分光放射輝度の相対値が１．３８、波長５５０ｎｍにおける分光放射輝度を１としたときの波長６５０ｎｍにおける分光放射輝度の相対値が０．４７であった。得られたＬＥＤ照明装置の波長４５０〜６５０ｎｍの分光放射輝度は、白色ＬＥＤの波長４５０〜６５０ｎｍの分光放射輝度そのものとほぼ同様であり、ＬＥＤ照明カバー用光拡散体の光吸収性は確認できなかった。【０１４９】
本比較例のＬＥＤ照明装置について、光拡散性、精肉色彩強調、及び野菜色彩強調のそれぞれを目視評価した結果を表１に示す。本比較例のＬＥＤ照明装置は、波長５５０ｎｍの分光放射輝度が抑制されていないため、精肉色彩強調及び野菜色彩強調が不良であり、食品等を照らす店舗やスーパー等への使用は困難であった。【０１５０】
〔比較例２〕
光拡散剤を使用しないこと以外は実施例１と同様にして、円筒形状のＬＥＤ照明カバー用光拡散体を作製した。この円筒形状のＬＥＤ照明カバー用光拡散体を用いたこと以外は実施例１と同様にして、ＬＥＤ照明装置を作製した。【０１５１】
得られたＬＥＤ照明装置は、分光放射輝度の測定が不可能であった。本比較例のＬＥＤ照明装置について、光拡散性、精肉色彩強調、及び野菜色彩強調のそれぞれを目視評価した結果を表１に示す。本比較例のＬＥＤ照明装置は、ＬＥＤチップの粒感が大きく、（ＬＥＤ照明カバー用光拡散体の）光拡散性が劣るものとなった。【０１５２】
〔比較例３〕
混合物中における色素の濃度を５００重量ｐｐｍに変更したこと以外は実施例１と同様にして、円筒形状のＬＥＤ照明カバー用光拡散体を作製した。この円筒形状のＬＥＤ照明カバー用光拡散体を用いたこと以外は実施例１と同様にして、ＬＥＤ照明装置を作製した。【０１５３】
得られたＬＥＤ照明装置について分光放射輝度を測定した結果を表１に示す。得られたＬＥＤ照明装置は、波長５５０ｎｍにおける分光放射輝度を１としたときの波長４５０ｎｍにおける分光放射輝度の相対値が１８．１７、波長５５０ｎｍにおける分光放射輝度を１としたときの波長６５０ｎｍにおける分光放射輝度の相対値が４５．４２であった。【０１５４】
本比較例のＬＥＤ照明装置について、光拡散性、精肉色彩強調、及び野菜色彩強調のそれぞれを目視評価した結果を表１に示す。本比較例のＬＥＤ照明装置を用いて精肉及び野菜を照らしたところ、全てのものが赤く照らされてしまい、食品等を照らす店舗やスーパー等への使用は困難であった。【０１５５】
〔比較例４〕
混合物中における色素の濃度を０．０５重量ｐｐｍに変更したこと以外は実施例１と同様にして、円筒形状のＬＥＤ照明カバー用光拡散体を作製した。この円筒形状のＬＥＤ照明カバー用光拡散体を用いたこと以外は実施例１と同様にして、ＬＥＤ照明装置を作製した。【０１５６】
得られたＬＥＤ照明装置について分光放射輝度を測定した結果を表１に示す。得られたＬＥＤ照明装置は、波長５５０ｎｍにおける分光放射輝度を１としたときの波長４５０ｎｍにおける分光放射輝度の相対値が１．３９、波長５５０ｎｍにおける分光放射輝度を１としたときの波長６５０ｎｍにおける分光放射輝度の相対値が０．４８であった。得られたＬＥＤ照明装置の波長４５０〜６５０ｎｍの分光放射輝度は、白色ＬＥＤの波長４５０〜６５０ｎｍの分光放射輝度そのものとほぼ同様であり、ＬＥＤ照明カバー用光拡散体の光吸収性は確認できなかった。【０１５７】
本比較例のＬＥＤ照明装置について、光拡散性、精肉色彩強調、及び野菜色彩強調のそれぞれを目視評価した結果を表１に示す。本比較例のＬＥＤ照明装置は、波長５５０ｎｍの分光放射輝度が抑制されていないため、精肉色彩強調及び野菜色彩強調が不良であり、食品等を照らす店舗やスーパー等への使用は困難であった。【０１５８】
【表１】
0006695990.tif 000002
【０１５９】
以上のように、比較例１のＬＥＤ照明カバー用光拡散体は、５００〜６００ｎｍの波長領域の光を少なくとも一部吸収する色素を含まないため、精肉色彩強調及び野菜色彩強調が不良である。【０１６０】
また、比較例１及び４のＬＥＤ照明カバー用光拡散体は、波長４４０〜４６０ｎｍの範囲に分光放射輝度の第１のピークを有し、波長５４５〜５７５ｎｍの範囲に分光放射輝度の第２のピークを有する白色ＬＥＤを測定用光源として使用し、前記白色ＬＥＤを覆うように前記ＬＥＤ照明カバー用光拡散体を配置して分光放射輝度を測定したときに、波長５５０ｎｍにおける分光放射輝度を１としたときの波長４５０ｎｍにおける分光放射輝度の相対値が１．６０未満となるものであるので、精肉色彩強調及び野菜色彩強調が不良である。【０１６１】
また、比較例３のＬＥＤ照明カバー用光拡散体は、波長４４０〜４６０ｎｍの範囲に分光放射輝度の第１のピークを有し、波長５４５〜５７５ｎｍの範囲に分光放射輝度の第２のピークを有する白色ＬＥＤを測定用光源として使用し、前記白色ＬＥＤを覆うように前記ＬＥＤ照明カバー用光拡散体を配置して分光放射輝度を測定したときに、波長５５０ｎｍにおける分光放射輝度を１としたときの波長４５０ｎｍにおける分光放射輝度の相対値が１５超となるものであるので、精肉色彩強調及び野菜色彩強調が不良である。【０１６２】
これに対し、実施例１〜１９のＬＥＤ照明カバー用光拡散体は、波長４４０〜４６０ｎｍの範囲に分光放射輝度の第１のピークを有し、波長５４５〜５７５ｎｍの範囲に分光放射輝度の第２のピークを有する白色ＬＥＤを測定用光源として使用し、前記白色ＬＥＤを覆うように前記ＬＥＤ照明カバー用光拡散体を配置して分光放射輝度を測定したときに、波長５５０ｎｍにおける分光放射輝度を１としたときの波長４５０ｎｍにおける分光放射輝度の相対値が１．６０〜１５の範囲内となるものであるので、白色ＬＥＤを光源とするＬＥＤ照明装置のＬＥＤ照明カバーとして使用した場合（実施例１〜６、１３、１４、１７〜１９）であっても高彩色ＬＥＤを光源とするＬＥＤ照明装置のＬＥＤ照明カバーとして使用した場合（実施例７〜１２、１５、１６）であっても、優れた精肉色彩強調及び野菜色彩強調を有するＬＥＤ照明装置を実現できる。【０１６３】
また、比較例３のＬＥＤ照明カバー用光拡散体は、６５０〜７５０ｎｍの波長領域に吸収領域を有しない色素の含有量が１０重量ｐｐｍ超（具体的には５００重量ｐｐｍ）であるために、精肉色彩強調及び野菜色彩強調が不良である。これに対し、実施例１〜１９のＬＥＤ照明カバー用光拡散体は、６５０〜７５０ｎｍの波長領域に吸収領域を有しない色素の含有量が１０重量ｐｐｍ以下（具体的には０．５〜１０重量ｐｐｍ）であるために、優れた精肉色彩強調及び野菜色彩強調を有するＬＥＤ照明装置を実現できる。【０１６４】
また、比較例４のＬＥＤ照明カバー用光拡散体は、６５０〜７５０ｎｍの波長領域に吸収領域を有しない色素の含有量が０．１重量ｐｐｍ未満（具体的には０．０５重量ｐｐｍ）であるために、精肉色彩強調及び野菜色彩強調が不良である。これに対し、実施例１〜１９のＬＥＤ照明カバー用光拡散体は、６５０〜７５０ｎｍの波長領域に吸収領域を有しない色素の含有量が０．１重量ｐｐｍ以上（具体的には０．５〜１０重量ｐｐｍ）であるために、優れた精肉色彩強調及び野菜色彩強調を有するＬＥＤ照明装置を実現できる。【０１６５】
また、以上のように、比較例２のＬＥＤ照明カバー用光拡散体は、光拡散剤を含まないために光拡散性が不良であるのに対し、実施例１〜１９のＬＥＤ照明カバー用光拡散体は光拡散剤を含むために優れた光拡散性を有している。【０１６６】
また、比較例１及び４のＬＥＤ照明装置は、波長５５０ｎｍにおける分光放射輝度を１としたときの波長４５０ｎｍにおける分光放射輝度の相対値が１．６０未満であるため、精肉色彩強調及び野菜色彩強調が不良である。比較例３のＬＥＤ照明装置は、波長５５０ｎｍにおける分光放射輝度を１としたときの波長４５０ｎｍにおける分光放射輝度の相対値が１５超であるため、精肉色彩強調及び野菜色彩強調が不良である。これに対し、実施例１〜１９のＬＥＤ照明装置は、波長５５０ｎｍにおける分光放射輝度を１としたときの波長４５０ｎｍにおける分光放射輝度の相対値が１．６０〜１５の範囲内であるため、優れた精肉色彩強調及び野菜色彩強調を有している。
【図１】
0006695990.tif 000003
【図２】
0006695990.tif 000004
【図３】
0006695990.tif 000005
【図４】
0006695990.tif 000006
【図５】
0006695990.tif 000007
【図６】
0006695990.tif 000008
【図７】
0006695990.tif 000009
【図８】
0006695990.tif 000010